(57)【特許請求の範囲】
【請求項１】
基板上に、タッチパネル用電極及びタッチパネル用配線が配置された構造を有するタッチパネル用基板を準備する工程と、
前記タッチパネル用基板の前記タッチパネル用配線が配置された側の面上に、ラジカル重合性モノマー、ラジカル重合開始剤、並びにイミダゾール化合物、トリアゾール化合物、テトラゾール化合物、チアゾール化合物、及びチアジアゾール化合物からなる群より選ばれる少なくとも１種のアゾール化合物を含有する感光性層を設ける工程と、
前記感光性層をパターン露光する工程と、
パターン露光された前記感光性層を現像することにより、前記タッチパネル用配線の一部を露出させる開口部を有する保護層を形成する工程と、
前記保護層上と前記開口部に露出した前記タッチパネル用配線上とにまたがる、着色剤、ラジカル重合性モノマー、及びラジカル重合開始剤を含有する着色層を設ける工程と、
前記着色層をパターン露光し、現像することにより、前記保護層上に着色パターンを形成し、かつ、前記開口部に前記タッチパネル用配線を露出させる工程と、
を含むタッチパネルの製造方法。
【請求項２】
前記イミダゾール化合物、トリアゾール化合物、テトラゾール化合物、チアゾール化合物、及びチアジアゾール化合物からなる群より選ばれる少なくとも１種のアゾール化合物の共役酸のｐＫａが、４．００以下である請求項１に記載のタッチパネルの製造方法。
【請求項３】
前記感光性層は、イミダゾール化合物、トリアゾール化合物、及びテトラゾール化合物からなる群より選ばれる少なくとも１種のアゾール化合物を含有する請求項１又は請求項２に記載のタッチパネルの製造方法。
【請求項４】
前記感光性層は、１，２，４−トリアゾール、１，２，３−ベンゾトリアゾール、及び５−アミノ−１Ｈ−テトラゾールから選ばれる少なくとも１種のアゾール化合物を含有する請求項１〜請求項３のいずれか１項に記載のタッチパネルの製造方法。
【請求項５】
前記感光性層は、イミダゾール化合物を含有する請求項１〜請求項４のいずれか１項に記載のタッチパネルの製造方法。
【請求項６】
前記感光性層は、トリアゾール化合物を含有する請求項１〜請求項５のいずれか１項に記載のタッチパネルの製造方法。
【請求項７】
前記感光性層は、テトラゾール化合物を含有する請求項１〜請求項６のいずれか１項に記載のタッチパネルの製造方法。
【請求項８】
前記感光性層は、チアゾール化合物を含有する請求項１〜請求項７のいずれか１項に記載のタッチパネルの製造方法。
【請求項９】
前記感光性層は、チアジアゾール化合物を含有する請求項１〜請求項８のいずれか１項に記載のタッチパネルの製造方法。
【請求項１０】
前記感光性層中におけるイミダゾール化合物、トリアゾール化合物、テトラゾール化合物、チアゾール化合物、及びチアジアゾール化合物からなる群より選ばれる少なくとも１種のアゾール化合物の含有率が、前記感光性層の固形分量に対して、０．１質量％以上１０質量％以下である請求項１〜請求項９のいずれか１項に記載のタッチパネルの製造方法。
【請求項１１】
前記感光性層の厚さが、０．１μｍ以上２０μｍ以下である請求項１〜請求項１０のいずれか１項に記載のタッチパネルの製造方法。
【請求項１２】
前記保護層を形成する工程は、パターン露光された前記感光性層を、イミダゾール化合物、トリアゾール化合物、テトラゾール化合物、チアゾール化合物、及びチアジアゾール化合物からなる群より選ばれる少なくとも１種のアゾール化合物を含有する現像液を用いて現像する請求項１〜請求項１１のいずれか１項に記載のタッチパネルの製造方法。
【発明の詳細な説明】
【技術分野】
【０００１】
本開示は、タッチパネルの製造方法に関する。
【背景技術】
【０００２】
電子機器（携帯電話、カーナビゲーション、パーソナルコンピュータ、券売機、銀行端末等）の表示機器には、入力装置としてタッチパネルが使用されることが多い。
タッチパネルでは、金属配線を含む電極を保護するための保護膜が設けられることがある。
例えば、所定のタッチパネル用電極上に、薄膜であっても充分な防錆性を有する保護膜を形成することができるタッチパネル用電極の保護膜の形成方法として、タッチパネル用電極を有する基板上に、カルボキシ基を有し、酸価が３０〜１２０ｍｇＫＯＨ／ｇであるバインダーポリマーと、少なくとも３つのエチレン性不飽和基を有する光重合性化合物と、光重合開始剤と、を含有する感光性樹脂組成物からなる感光層を設け、上記感光層の所定部分を活性光線の照射により硬化させた後に上記所定部分以外を除去し、上記電極の一部又は全部を被覆する上記感光層の上記所定部分の硬化物からなる保護膜を形成する、タッチパネル用電極の保護膜の形成方法が開示されている（例えば、特許第５３０４９７３号公報参照）。【０００３】
ところで、タッチパネルのフィルムセンサーには、タッチパネルの額縁部に設けられた配線パターン等を隠すために、黒色顔料又は白色顔料を含む層が設けられることがある。【０００４】
例えば、フィルムセンサーの少なくとも一方の表面に配線パターン等を隠すための層を形成するための転写フィルムとして、黒色顔料又は白色顔料の含有量ａ質量％と膜厚ｂμｍが、５０＞ａ×ｂ＞１０の式を満たす着色組成物層を有する転写フィルムが開示されている（例えば、国際公開第２０１６／０８８６０９号参照）。
【発明の概要】
【発明が解決しようとする課題】
【０００５】
一般に、タッチパネルの製造方法では、基板上に配置されたタッチパネル用配線を覆うように感光性層を形成した後、形成された感光性層をパターン露光し、パターン露光された感光性層を現像することにより、基板上に硬化膜（即ち、保護層）を形成することが行われている。保護層には、タッチパネル用配線の一部を露出させる開口部（所謂、ボンディングパッド部）が形成される。タッチパネル用配線が露出していると、工程中でポストベーク等の熱処理を行った場合に、タッチパネル用配線が変色するという問題が生じ得る。
このような問題に対し、本発明者らは、感光性層にアゾール化合物を含有させると、保護層の開口部（ボンディングパッド部）に露出したタッチパネル用配線の変色が抑制されることを確認した。
しかしその一方で、感光性層にアゾール化合物を含有させると、保護層上に着色剤等を含有する着色層を設け、設けた着色層をパターン露光し、現像して、保護層上に着色パターンを形成した場合に、保護層の開口部（ボンディングパッド部）において、着色層の現像残渣が発生し得ることが判明した。
保護層の開口部（ボンディングパッド部）におけるタッチパネル用配線の変色及び着色層の現像残渣の発生は、例えば、ＩＣ（Integrated Circuit）コントローラとの接続不良を招くため好ましくない。【０００６】
これまで、着色パターンを備えるタッチパネルの保護層の開口部（ボンディングパッド部）において生じ得る、タッチパネル用配線の変色及び着色層の現像残渣の問題について着目した報告はなされていない。【０００７】
本発明の一実施形態が解決しようとする課題は、タッチパネル用配線を有する基板上に、タッチパネル用配線の一部を露出させる開口部を有する保護層と、この保護層上に設けられた着色パターンとを備えるタッチパネルであって、開口部に露出したタッチパネル用配線の変色と、開口部における着色層の現像残渣の発生と、が抑制されたタッチパネルの製造方法を提供することである。
【課題を解決するための手段】
【０００８】
上記課題を解決するための手段には、以下の態様が含まれる。
＜１＞  基板上に、タッチパネル用電極及びタッチパネル用配線が配置された構造を有するタッチパネル用基板を準備する工程と、
タッチパネル用基板のタッチパネル用配線が配置された側の面上に、ラジカル重合性モノマー、ラジカル重合開始剤、並びにイミダゾール化合物、トリアゾール化合物、テトラゾール化合物、チアゾール化合物、及びチアジアゾール化合物からなる群より選ばれる少なくとも１種のアゾール化合物を含有する感光性層を設ける工程と、
感光性層をパターン露光する工程と、
パターン露光された感光性層を現像することにより、タッチパネル用配線の一部を露出させる開口部を有する保護層を形成する工程と、
保護層上と開口部に露出したタッチパネル用配線上とにまたがる、着色剤、ラジカル重合性モノマー、及びラジカル重合開始剤を含有する着色層を設ける工程と、
着色層をパターン露光し、現像することにより、保護層上に着色パターンを形成し、かつ、開口部にタッチパネル用配線を露出させる工程と、
を含むタッチパネルの製造方法。
＜２＞  イミダゾール化合物、トリアゾール化合物、テトラゾール化合物、チアゾール化合物、及びチアジアゾール化合物からなる群より選ばれる少なくとも１種のアゾール化合物の共役酸のｐＫａが、４．００以下である＜１＞に記載のタッチパネルの製造方法。
＜３＞  感光性層は、イミダゾール化合物、トリアゾール化合物、及びテトラゾール化合物からなる群より選ばれる少なくとも１種のアゾール化合物を含有する＜１＞又は＜２＞に記載のタッチパネルの製造方法。
＜４＞  感光性層は、１，２，４−トリアゾール、１，２，３−ベンゾトリアゾール、及び５−アミノ−１Ｈ−テトラゾールから選ばれる少なくとも１種のアゾール化合物を含有する＜１＞〜＜３＞のいずれか１つに記載のタッチパネルの製造方法。
＜５＞  感光性層は、イミダゾール化合物を含有する＜１＞〜＜４＞のいずれか１つに記載のタッチパネルの製造方法。
＜６＞  感光性層は、トリアゾール化合物を含有する＜１＞〜＜５＞のいずれか１つに記載のタッチパネルの製造方法。
＜７＞  感光性層は、テトラゾール化合物を含有する＜１＞〜＜６＞のいずれか１つに記載のタッチパネルの製造方法。
＜８＞  感光性層は、チアゾール化合物を含有する＜１＞〜＜７＞のいずれか１つに記載のタッチパネルの製造方法。
＜９＞  感光性層は、チアジアゾール化合物を含有する＜１＞〜＜８＞のいずれか１つに記載のタッチパネルの製造方法。
＜１０＞  感光性層中におけるイミダゾール化合物、トリアゾール化合物、テトラゾール化合物、チアゾール化合物、及びチアジアゾール化合物からなる群より選ばれる少なくとも１種のアゾール化合物の含有率が、感光性層の固形分量に対して、０．１質量％以上１０質量％以下である＜１＞〜＜９＞のいずれか１つに記載のタッチパネルの製造方法。
＜１１＞  感光性層の厚さが、０．１μｍ以上２０μｍ以下である＜１＞〜＜１０＞のいずれか１つに記載のタッチパネルの製造方法。
＜１２＞  保護層を形成する工程は、パターン露光された感光性層を、イミダゾール化合物、トリアゾール化合物、テトラゾール化合物、チアゾール化合物、及びチアジアゾール化合物からなる群より選ばれる少なくとも１種のアゾール化合物を含有する現像液を用いて現像する＜１＞〜＜１１＞のいずれか１つに記載のタッチパネルの製造方法。
【発明の効果】
【０００９】
本発明の一実施形態によれば、タッチパネル用配線を有する基板上に、タッチパネル用配線の一部を露出させる開口部を有する保護層と、この保護層上に設けられた着色パターンとを備えるタッチパネルであって、開口部に露出したタッチパネル用配線の変色と、開口部における着色層の現像残渣の発生と、が抑制されたタッチパネルの製造方法が提供される。
【図面の簡単な説明】
【００１０】
【図１】本発明の一実施形態に係るタッチパネルの製造方法を示す概略工程図である。
【図２】保護層の開口部（所謂、ボンディングパッド部）において、タッチパネル用配線の変色及び着色層の現像残渣が発生した状態を示す模式図である。
【発明を実施するための形態】
【００１１】
以下、本開示のタッチパネルの製造方法について説明する。但し、本発明は、以下の実施形態に何ら限定されるものではなく、本発明の目的の範囲内において、適宜、変更を加えて実施することができる。
【００１２】
本明細書において「〜」を用いて示された数値範囲は、「〜」の前後に記載される数値をそれぞれ最小値及び最大値として含む範囲を意味する。
本明細書中に段階的に記載されている数値範囲において、ある数値範囲で記載された上限値又は下限値は、他の段階的な記載の数値範囲の上限値又は下限値に置き換えてもよい。また、本明細書中に記載されている数値範囲において、ある数値範囲で記載された上限値又は下限値は、実施例に示されている値に置き換えてもよい。
本明細書において、各成分の濃度又は含有率は、各成分に該当する物質が複数種存在する場合には、特に断らない限り、複数種の物質の合計の濃度又は含有率を意味する。
【００１３】
本明細書において、「工程」との語は、独立した工程だけでなく、他の工程と明確に区別できない場合であっても工程の所期の目的が達成されれば、本用語に含まれる。
本明細書において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
【００１４】
本明細書において、「感光性層形成用組成物の固形分」とは、感光性層形成用組成物中の溶剤以外の成分を意味し、「感光性層形成用組成物の固形分量」とは、感光性層形成用組成物中の固形分の全量を意味する。その他の層形成用組成物についても、同様である。
本明細書において、「光」は、γ線、β線、電子線、紫外線、可視光線、赤外線といった活性エネルギー線を包含する概念である。
本明細書において、「透明」とは、波長４００ｎｍ〜８００ｎｍにおける最低透過率が８０％以上（好ましくは９０％以上、より好ましくは９５％以上）であることを意味する。
【００１５】
［タッチパネルの製造方法］
本開示のタッチパネルの製造方法（以下、単に「製造方法」ともいう。）は、基板上に、タッチパネル用電極及びタッチパネル用配線が配置された構造を有するタッチパネル用基板を準備する工程（以下、「準備工程」ともいう。）と、タッチパネル用基板のタッチパネル用配線が配置された側の面上に、ラジカル重合性モノマー、ラジカル重合開始剤、並びにイミダゾール化合物、トリアゾール化合物、テトラゾール化合物、チアゾール化合物、及びチアジアゾール化合物からなる群より選ばれる少なくとも１種のアゾール化合物（以下、「特定アゾール化合物」ともいう。）を含有する感光性層を設ける工程（以下、「感光性層形成工程」ともいう。）と、感光性層をパターン露光する工程（以下、「感光性層露光工程」ともいう。）と、パターン露光された感光性層を現像することにより、タッチパネル用配線の一部を露出させる開口部を有する保護層を形成する工程（以下、「感光性層現像工程」ともいう。）と、保護層上と開口部に露出したタッチパネル用配線上とにまたがる、着色剤、ラジカル重合性モノマー、及びラジカル重合開始剤を含有する着色層を設ける工程（以下、「着色層形成工程」ともいう。）と、着色層をパターン露光し、現像することにより、保護層上に着色パターンを形成し、かつ、開口部にタッチパネル用配線を露出させる工程（以下、「着色パターン形成工程」ともいう。）と、を含む。
【００１６】
一般に、タッチパネルは、画像が表示される画像表示領域と、この画像表示領域の周囲に配置される画像非表示領域（「枠部」ともいう。）と、を備えている。タッチパネルにおいて、電極（即ち、タッチパネル用電極）は、少なくともタッチパネルの画像表示領域に配置される部材であり、配線（即ち、タッチパネル用配線）は、少なくともタッチパネルの画像非表示領域（枠部）に配置される部材である。そして、本開示の製造方法における保護層の「開口部」は、タッチパネルの画像非表示領域（枠部）に位置し、開口部では、タッチパネル用配線の一部が露出している。
【００１７】
本開示の製造方法によれば、タッチパネル用配線を有する基板上に、タッチパネル用配線の一部を露出させる開口部を有する保護層と、この保護層上に設けられた着色パターンとを備えるタッチパネルであって、開口部に露出したタッチパネル用配線の変色と、開口部における着色層の現像残渣の発生と、が抑制されたタッチパネルを製造することができる。
本開示の製造方法がこのような効果を奏し得る理由については明らかではないが、本発明者らは、以下のように推測している。
【００１８】
一般に、タッチパネルの製造方法では、基板上に配置されたタッチパネル用配線を覆うように感光性層を形成した後、感光性層をパターン露光し、現像することにより、基板上に硬化膜（即ち、保護層）を形成することが行われている。保護層には、タッチパネル用配線の一部を露出させる開口部（所謂、ボンディングパッド部）が形成される。タッチパネル用配線が露出していると、工程中でポストベーク等の熱処理を施した際に変色を生じ得る。
このようなタッチパネル用配線の変色は、感光性層にアゾール化合物を含有させることで抑制することができる。しかし一方で、感光性層にアゾール化合物を含有させると、保護層上に着色層を設け、設けた着色層をパターン露光し、現像して、保護層上に着色パターンを形成した場合に、保護層の開口部（ボンディングパッド部）において着色層の現像残渣が発生し得る。
これに対し、本開示の製造方法では、タッチパネル用基板のタッチパネル用配線が配置された側の面上に設けられた感光性層に、特定アゾール化合物が含まれているため、感光性層のパターン露光及び現像により、感光性層の非露光部が溶解することで、感光性層中に含まれる特定アゾール化合物が溶出し、タッチパネル用配線に吸着すると考えられる。このように特定アゾール化合物がタッチパネル用配線に吸着することで、タッチパネル用配線が工程中の熱処理から保護され、タッチパネル用配線の変色が抑制されると考えられる。
また、本開示の製造方法では、タッチパネル用配線に吸着する特定アゾール化合物が、着色層に含まれ得る成分（例えば、着色層形成用組成物に含まれる、着色剤、バインダー、アルカリ可溶性樹脂、分散剤等の成分）と相互作用し難い化合物であるため、着色層の現像残渣、即ち、タッチパネル用配線に吸着した特定アゾール化合物と、着色層に含まれる成分と、が相互作用することで発生する残渣が抑制されると考えられる。
【００１９】
これに対して、特許第５３０４９７３号公報に記載されたタッチパネルでは、アミノ基を有するテトラゾールを含有する感光性層を形成しているが、着色層を設けることは記載されていない。
また、国際公開第２０１６／０８８６０９号に記載されたフィルムセンサーは、着色剤等を含有する層を備えているが、感光性層がアゾール化合物を含有することは記載されていない。
したがって、特許第５３０４９７３号公報及び国際公開第２０１６／０８８６０９号では、そもそも着色層の現像残渣の問題が発生しないため、本開示の課題には着目し得ないと考えられる。
【００２０】
なお、上記の推測は、本発明の効果を限定的に解釈するものではなく、一例として説明するものである。
【００２１】
以下、本発明の一実施形態に係るタッチパネルの製造方法の概要について、図面を参照しながら説明する。各図面において、同一の符号を用いて示される構成要素は、同一の構成要素であることを意味する。
図１は、本発明の一実施形態に係るタッチパネルの製造方法を示す概略工程図である。
本発明の一実施形態に係るタッチパネルの製造方法では、まず、基板１０上に、タッチパネル用電極のパターンである透明電極パターン２０及びタッチパネル用配線３０が配置された構造を有するタッチパネル用基板１を準備する（図１の（Ａ））。次いで、タッチパネル用基板１のタッチパネル用配線３０が配置された側の面上に、ラジカル重合性モノマー、ラジカル重合開始剤、及び特定アゾール化合物を含有する感光性層４０を設ける（図１の（Ｂ））。次いで、タッチパネル用基板１のタッチパネル用配線３０が配置された側の面上に設けられた感光性層４０に対して、マスクＭを介して光線Ｐを照射するパターン露光を施す（図１の（Ｃ））。次いで、パターン露光された感光性層４０を現像することにより、タッチパネル用配線３０の一部を露出させる開口部Ｏを有する保護層４０Ａを形成する（図１の（Ｄ））。次いで、保護層４０Ａ上と開口部Ｏに露出したタッチパネル用配線３０上とにまたがる、着色剤、ラジカル重合性モノマー、及びラジカル重合開始剤を含有する着色層５０を設ける（図１の（Ｅ））。次いで、着色層５０に対して、マスクＭを介して光線Ｐを照射するパターン露光を施した後、パターン露光された着色層５０を現像する（図１の（Ｆ））ことにより、保護層４０Ａ上に着色パターン５１を形成し、かつ、保護層４０Ａの開口部Ｏにタッチパネル用配線３０を露出させる（図１の（Ｇ））。なお、図１の（Ｇ）は、タッチパネルの枠部の断面を示している。
本発明の一実施形態に係るタッチパネルの製造方法では、タッチパネル用基板１のタッチパネル用配線３０が配置された側の面上に、特定アゾール化合物を含有する感光性層４０を設けるため、感光性層４０をパターン露光及び現像した際に、感光性層４０の非露光部に含まれる特定アゾール化合物をタッチパネル用配線３０に効果的に接触させることができる。その結果、タッチパネル用配線３０は、特定アゾール化合物により良好に保護されるため、熱処理による変色が抑制される。タッチパネル用配線３０に吸着した特定アゾール化合物は、着色層５０に含まれる成分と相互作用し難いため、着色層５０をパターン露光及び現像した際に、着色層の非露光部に含まれる成分がタッチパネル用配線３０に吸着した特定アゾール化合物と接触しても、着色層の現像残渣が発生し難い。
【００２２】
一方、感光性層がアゾール化合物を含有しない場合には、図２に示すように、タッチパネル用配線３０に変色領域Ｔが発生し得る。また、感光性層が特定アゾール化合物以外のアゾール化合物を含有する場合には、図２に示すように、タッチパネル用配線３０に着色層の現像残渣Ｒが発生し得る。
【００２３】
以下、本開示の製造方法における各工程について詳細に説明する。なお、各工程において設けられる層を形成するための材料等については後述する。
【００２４】
〔準備工程〕
準備工程は、便宜上の工程であり、基板上に、タッチパネル用電極及びタッチパネル用配線が配置された構造を有するタッチパネル用基板を準備する工程である。
準備工程は、予め製造されたタッチパネル用基板を単に準備するだけの工程であってもよいし、タッチパネル用基板を製造する工程であってもよい。
【００２５】
基板としては、ガラス基板又は樹脂基板が好ましい。
また、基板は、透明な基板であることが好ましく、透明な樹脂基板であることがより好ましい。透明の意味については、既述のとおりである。
基板の屈折率は、１．５０以上１．５２以下が好ましい。
ガラス基板としては、例えば、コーニング社のゴリラガラス（登録商標）等の強化ガラスを用いることができる。
樹脂基板としては、光学的に歪みがないもの及び透明度が高いものの少なくとも一方を用いることが好ましく、例えば、ポリエチレンテレフタレート（ＰＥＴ）、ポリエチレンナフタレート（ＰＥＮ）、ポリカーボネート（ＰＣ）、トリアセチルセルロース（ＴＡＣ）、ポリイミド（ＰＩ）、ポリベンゾオキサゾール（ＰＢＯ）、シクロオレフィンポリマー（ＣＯＰ）等の樹脂からなる基板が挙げられる。
透明な基板の材質としては、特開２０１０−８６６８４号公報、特開２０１０−１５２８０９号公報、及び特開２０１０−２５７４９２号公報に記載されている材質が好ましく用いられる。
【００２６】
タッチパネル用配線としては、例えば、タッチパネルの枠部に配置される引き回し配線（取り出し配線）が挙げられる。
タッチパネル用配線の材質としては、金属が好ましい。タッチパネル用配線の材質である金属としては、金、銀、銅、モリブデン、アルミニウム、チタン、クロム、亜鉛、及びマンガン、並びに、これらの金属元素の２種以上からなる合金が挙げられる。これらの中でも、タッチパネル用配線の材質である金属としては、銅、モリブデン、アルミニウム、又はチタンが好ましく、電気抵抗が低い点で、銅がより好ましい。
銅は変色しやすいが、本開示の製造方法によれば、タッチパネル用配線として銅を用いた場合であっても、銅の変色が抑制される。
【００２７】
タッチパネル用電極としては、例えば、タッチパネルの少なくとも画像表示領域に配置される透明電極パターンが挙げられる。
透明電極パターンの材質としては、ＩＴＯ（酸化インジウムスズ）、ＩＺＯ（酸化インジウム亜鉛）等の金属酸化膜が好ましい。
【００２８】
〔感光性層形成工程〕
感光性層形成工程は、タッチパネル用基板のタッチパネル用配線が配置された側の面上に、ラジカル重合性モノマー、ラジカル重合開始剤、並びにイミダゾール化合物、トリアゾール化合物、テトラゾール化合物、チアゾール化合物、及びチアジアゾール化合物からなる群より選ばれる少なくとも１種のアゾール化合物（即ち、特定アゾール化合物）を含有する感光性層を設ける工程である。
なお、本明細書において、「イミダゾール化合物」とは、イミダゾール構造を有する化合物を意味し、「トリアゾール化合物」とは、トリアゾール構造を有する化合物を意味し、「テトラゾール化合物」とは、テトラゾール構造を有する化合物を意味し、「チアゾール化合物」とは、チアゾール構造を有する化合物を意味し、「チアジアゾール化合物」とは、チアジアゾール構造を有する化合物を意味する。
感光性層形成工程において、タッチパネル用基板のタッチパネル用配線が配置された側の面上に設けられる感光性層が、特定アゾール化合物を含有することにより、保護層の開口部（即ち、ボンディングパッド部）における、タッチパネル用配線の変色抑制と、着色層の現像残渣の発生抑制と、を両立することができる。
【００２９】
感光性層中における特定アゾール化合物の含有率は、感光性層の固形分量に対して、０．１質量％以上１０質量％以下が好ましく、０．２質量％以上５質量％以下がより好ましく、０．３質量％以上３質量％以下が更に好ましい。
感光性層中における特定アゾール化合物の含有率が、感光性層の固形分量に対して０．１質量％以上であると、タッチパネル用配線の変色がより抑制される傾向にある。
感光性層中における特定アゾール化合物の含有率が、感光性層の固形分量に対して１０質量％以下であると、着色層の現像残渣の発生がより抑制される傾向にある。
【００３０】
なお、感光性層に含有される成分（ラジカル重合性モノマー、ラジカル重合開始剤、及び特定アゾール化合物）並びに感光性層に含有され得る成分の好ましい態様は、後述する感光性層形成用組成物に示すとおりである。
【００３１】
タッチパネル用基板のタッチパネル用配線が配置された側の面上に、ラジカル重合性モノマー、ラジカル重合開始剤、及び特定アゾール化合物を含有する感光性層を設ける方法は、後述の感光性層形成用組成物を用いる方法であってもよいし、後述の感光性層を有する転写フィルム（以下、「感光性層形成用転写フィルム」ともいう。）を用いる方法であってもよい。
タッチパネル用基板のタッチパネル用配線が配置された側の面上に、感光性層を設ける好ましい方法としては、感光性層形成用転写フィルムを用いる方法である。
【００３２】
まず、感光性層形成工程において、感光性層形成用転写フィルムを用いる態様について説明する。
この態様では、感光性層形成用転写フィルムを、タッチパネル用基板のタッチパネル用配線が配置された側の面上にラミネートし、感光性層形成用転写フィルムの感光性層を上記の面上に転写することにより、上記の面上に感光性層を形成する。
ラミネートは、真空ラミネーター、オートカットラミネーター等の公知のラミネーターを用いて行うことができる。
【００３３】
ラミネートの条件としては、一般的な条件を適用することができる。
ラミネート温度としては、８０℃以上１５０℃以下が好ましく、９０℃以上１５０℃以下がより好ましく、１００℃以上１５０℃以下が特に好ましい。
例えば、ゴムローラーを備えたラミネーターを用いる場合、ラミネート温度は、ゴムローラーの温度を指す。
ラミネート時のタッチパネル用基板の温度は、特に制限されない。ラミネート時のタッチパネル用基板の温度としては、例えば、１０℃以上１５０℃以下が挙げられ、２０℃以上１５０℃以下が好ましく、３０℃以上１５０℃以下がより好ましい。
基板が樹脂基板である場合には、ラミネート時のタッチパネル用基板の温度としては、１０℃以上８０℃以下が好ましく、２０℃以上６０℃以下がより好ましく、３０℃以上５０℃以下が特に好ましい。
ラミネート時の線圧としては、０．５Ｎ／ｃｍ以上２０Ｎ／ｃｍ以下が好ましく、１Ｎ／ｃｍ以上１０Ｎ／ｃｍ以下がより好ましく、１Ｎ／ｃｍ以上５Ｎ／ｃｍ以下が特に好ましい。
ラミネート時の搬送速度（所謂、ラミネート速度）としては、０．５ｍ／分以上５ｍ／分以下が好ましく、１．５ｍ／分以上３ｍ／分以下がより好ましい。
【００３４】
感光性層形成用転写フィルムとして、例えば、保護フィルム／感光性層／中間層／熱可塑性樹脂層／仮支持体の積層構造を有する転写フィルムを用いる場合には、まず、感光性層形成用転写フィルムから保護フィルムを剥離して感光性層を露出させる。次いで、露出した感光性層と、タッチパネル用基板のタッチパネル用配線が配置された側の面と、が接するように、感光性層形成用転写フィルムとタッチパネル用基板とを貼り合わせ、次いで、加熱及び加圧を施す。このような操作により、感光性層形成用転写フィルムの感光性層が、タッチパネル用基板のタッチパネル用配線が配置された側の面上に転写され、仮支持体／熱可塑性樹脂層／中間層／感光性層／タッチパネル用配線／基板の積層構造を有する積層体が形成される。この積層構造のうち、「タッチパネル用配線／基板」の部分が、タッチパネル用基板である。
その後、必要に応じて、上記の積層体から仮支持体を剥離する。但し、仮支持体を残したまま、後述のパターン露光を行うこともできる。
【００３５】
タッチパネル用基板上に、感光性層形成用転写フィルムの感光性層を転写し、パターン露光し、現像する方法の例としては、特開２００６−２３６９６号公報の段落［００３５］〜［００５１］の記載を参照することもできる。
【００３６】
次に、感光性層形成工程において、後述の感光性層形成用転写フィルムを用いずに、後述の感光性層形成用組成物を用いる態様について説明する。
この態様の好適な例としては、溶剤を含有する態様の後述の感光性層形成用組成物を、タッチパネル用基板のタッチパネル用配線が配置された側の面上に塗布し、乾燥させることにより、上記の面上に感光性層を形成する。
塗布及び乾燥の方法の具体例は、それぞれ、後述の感光性層形成用転写フィルムにおいて、仮支持体上に感光性層を形成する際の塗布及び乾燥の具体例と同様である。
乾燥後であって露光前の感光性層に対して、必要に応じて、熱処理（所謂、プリベーク）を施してもよい。
【００３７】
感光性層形成工程において形成される感光性層の厚さは、０．１μｍ以上２０μｍ以下が好ましく、０．５μｍ以上２０μｍ以下がより好ましく、２．０μｍ以上１５μｍ以下が更に好ましく、４．０μｍ以上１０．０μｍ以下が特に好ましい。
感光性層の厚さが上記範囲内であると、感光性層又は得られる硬化膜の透過率向上、感光性層又は得られる硬化膜の黄着色化抑制等の面で有利である。
【００３８】
〔感光性層露光工程〕
感光性層露光工程は、感光性層をパターン露光する工程である。
本明細書において、「パターン露光」とは、パターン状に露光する態様、即ち、露光部と非露光部とが存在する態様の露光を指す。
タッチパネル用基板上の感光性層のうち、パターン露光における露光部が硬化され、最終的に硬化膜（即ち、保護層）となる。
一方、タッチパネル用基板上の感光性層のうち、パターン露光における非露光部は硬化せず、次の現像工程において、現像液によって除去（溶解）される。非露光部は、現像工程後、硬化膜（即ち、保護層）の開口部を形成し得る。
パターン露光は、マスクを介した露光でもよいし、レーザー等を用いたデジタル露光でもよい。
【００３９】
パターン露光の光源としては、感光性層を硬化し得る波長域の光（例えば、３６５ｎｍ又は４０５ｎｍ）を照射できるものであれば、適宜選定して用いることができる。
光源としては、各種レーザー、ＬＥＤ、超高圧水銀灯、高圧水銀灯、メタルハライドランプ等が挙げられる。露光量は、例えば、５ｍＪ／ｃｍ２以上２００ｍＪ／ｃｍ２以下であり、好ましくは１０ｍＪ／ｃｍ２以上２００ｍＪ／ｃｍ２以下である。
【００４０】
転写フィルムを用いて基板上に感光性層を形成した場合には、パターン露光は、仮支持体を剥離してから行ってもよいし、仮支持体を剥離する前に露光し、その後、仮支持体を剥離してもよい。
露光工程では、パターン露光後であって現像前に、感光性層に対して、熱処理（所謂、ＰＥＢ（Post Exposure Bake））を施してもよい。
【００４１】
〔感光性層現像工程〕
感光性層現像工程は、パターン露光された感光性層を現像することにより（即ち、パターン露光における非露光部を現像液に溶解させることにより）、タッチパネル用配線の一部を露出させる開口部を有する保護層を形成する工程である。
【００４２】
現像に用いる現像液は、特に制限されず、特開平５−７２７２４号公報に記載の現像液等、公知の現像液を用いることができる。
現像液としては、アルカリ性水溶液を用いることが好ましい。
アルカリ性水溶液に含有され得るアルカリ性化合物としては、水酸化ナトリウム、水酸化カリウム、炭酸ナトリウム、炭酸カリウム、炭酸水素ナトリウム、炭酸水素カリウム、テトラメチルアンモニウムヒドロキシド、テトラエチルアンモニウムヒドロキシド、テトラプロピルアンモニウムヒドロキシド、テトラブチルアンモニウムヒドロキシド、コリン（２−ヒドロキシエチルトリメチルアンモニウムヒドロキシド）等が挙げられる。
アルカリ性水溶液の２５℃におけるｐＨとしては、８〜１３が好ましく、９〜１２がより好ましく、１０〜１２が特に好ましい。
アルカリ性水溶液中におけるアルカリ性化合物の含有率は、アルカリ性水溶液の全質量に対して、０．１質量％以上５質量％以下が好ましく、０．１質量％以上３質量％以下がより好ましい。
【００４３】
現像液は、イミダゾール化合物、トリアゾール化合物、テトラゾール化合物、チアゾール化合物、及びチアジアゾール化合物からなる群より選ばれる少なくとも１種のアゾール化合物（即ち、特定アゾール化合物）を含有することが好ましい。
現像液が特定アゾール化合物を含有することにより、ボンディングパッド部における、タッチパネル用配線の変色と着色層の現像残渣の発生とがより抑制される。
【００４４】
現像液に含有される特定アゾール化合物は、感光性層に含有される特定アゾール化合物と同じ種類であってもよいし、異なる種類であってもよい。
【００４５】
現像液が特定アゾール化合物を含有する場合、現像液中における特定アゾール化合物の含有率は、特に限定されず、感光性層に含有される特定アゾール化合物の含有率を考慮して、適宜設定することができる。
例えば、現像液中における特定アゾール化合物の含有率は、現像液の全質量に対して、０．００５質量％以上２．５質量％以下が好ましく、０．００８質量％以上２．２質量％以下がより好ましく、０．０１質量％以上２．０質量％以下が更に好ましい。
現像液中における特定アゾール化合物の含有率が、現像液の全質量に対して、上記の範囲内であると、保護層の開口部（即ち、ボンディングパッド部）における、タッチパネル用配線の変色抑制と、着色層の現像残渣の発生抑制と、を良好なバランスで両立することができる。
【００４６】
その他、現像液における特定アゾール化合物の好ましい態様は、後述の感光性層形成用組成物における特定アゾール化合物の好ましい態様と同様であるため、ここでは説明を省略する。
【００４７】
現像液は、水に対して混和性を有する有機溶剤を含有してもよい。
有機溶剤としては、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等が挙げられる。
現像液が有機溶剤を含有する場合、現像液における有機溶剤の濃度は、０．１質量％以上３０質量％以下が好ましい。
現像液は、公知の界面活性剤を含有してもよい。
現像液が界面活性剤を含有する場合、現像液における界面活性剤の濃度は、０．０１質量％以上１０質量％以下が好ましい。
【００４８】
現像液としては、市販品を用いることもできる。
現像液の市販品の例としては、富士フイルム（株）のＴ−ＣＤ１（商品名、炭酸ナトリウム／炭酸水素ナトリウム系現像液）等が挙げられる。
【００４９】
現像の方式としては、パドル現像、シャワー現像、シャワー及びスピン現像、ディップ現像等の方式が挙げられる。
シャワー現像を行う場合、パターン露光後の感光性層に現像液をシャワー状に吹き付けることにより、感光性層の非露光部を除去する。感光性層形成用転写フィルムとして、感光性層と熱可塑性樹脂層及び中間層の少なくとも一方とを備える転写フィルムを用いた場合には、これらの層の基板上への転写後であって感光性層の現像の前に、感光性層の溶解性が低いアルカリ性の液をシャワー状に吹き付け、熱可塑性樹脂層及び中間層の少なくとも一方（両方存在する場合には両方）を予め除去してもよい。
また、現像の後に、洗浄液等をシャワーにより吹き付けつつ、ブラシ等で擦ることにより、現像残渣を除去することが好ましい。
現像液の液温度は、２０℃〜４０℃が好ましい。
【００５０】
感光性層現像工程は、上記の現像を行う段階と、上記の現像によって得られた硬化膜を加熱処理（以下、「ポストベーク」ともいう。）する段階と、を含んでいてもよい。
基板が樹脂基板である場合には、ポストベークの温度は、１００℃以上１６０℃以下が好ましく、１３０℃以上１６０℃以下がより好ましい。
このポストベークにより、透明電極パターンの抵抗値を調整することもできる。
【００５１】
また、感光性層現像工程は、上記の現像を行う段階と、上記の現像によって得られた硬化膜を露光（以下、「ポスト露光」ともいう）する段階と、を含んでいてもよい。
感光性層現像工程がポスト露光する段階及びポストベークする段階を含む場合には、ポスト露光の後に、ポストベークを行うことが好ましい。
【００５２】
パターン露光、現像等については、例えば、特開２００６−２３６９６号公報の段落［００３５］〜［００５１］の記載を参照することもできる。
【００５３】
〔着色層形成工程〕
着色層形成工程は、保護層上と開口部に露出したタッチパネル用配線上とにまたがる、着色剤、ラジカル重合性モノマー、及びラジカル重合開始剤を含有する着色層を設ける工程である。
なお、着色層に含有され得る成分の好ましい態様は、後述する着色層形成用組成物に示すとおりである。
保護層上と開口部に露出したタッチパネル用配線上とにまたがる着色層を設ける方法は、後述の着色層を有する転写フィルム（以下、「着色層形成用転写フィルム」ともいう。）を用いる方法であってもよいし、後述の着色層形成用組成物を用いる方法であってもよい。
【００５４】
まず、着色層形成工程において、後述の着色層形成用転写フィルムを用いる態様について説明する。
この態様では、着色層形成用転写フィルムを、少なくとも、保護層及び開口部に露出したタッチパネル用配線の面上にラミネートし、着色層形成用転写フィルムの着色層を上記の面上に転写することにより、上記の面上に着色層を形成する。
ラミネートは、真空ラミネーター、オートカットラミネーター等の公知のラミネーターを用いて行うことができる。
【００５５】
ラミネートの条件としては、一般的な条件を適用することができる。
ラミネート温度としては、８０℃以上１５０℃以下が好ましく、１００℃以上１５０℃以下がより好ましく、１１０℃以上１５０℃以下が特に好ましい。
ラミネート時の線圧としては、５０Ｎ／ｃｍ以上２００Ｎ／ｃｍ以下が好ましく、７５Ｎ／ｃｍ以上１２５Ｎ／ｃｍ以下がより好ましい。
ラミネート時の搬送速度（所謂、ラミネート速度）としては、０．５ｍ／分以上５ｍ／分以下が好ましく、１．５ｍ／分以上３ｍ／分以下がより好ましい。
【００５６】
着色層形成用転写フィルムとして、例えば、保護フィルム／着色層／中間層／熱可塑性樹脂層／仮支持体の積層構造を有する転写フィルムを用いる場合には、まず、着色層形成用転写フィルムから保護フィルムを剥離して着色層を露出させる。次いで、露出した着色層と、保護層及び開口部に露出したタッチパネル用配線の面と、が接するように、着色層形成用転写フィルムを上記の面に貼り付け、次いで、加熱及び加圧を施す。
このような操作により、着色層形成用転写フィルムの着色層が、保護層及び開口部に露出したタッチパネル用配線の面上に転写された積層体が形成される。
その後、必要に応じて、上記の積層体から仮支持体を剥離する。但し、仮支持体を残したまま、後述のパターン露光を行うこともできる。
【００５７】
次に、着色層形成工程において、後述の着色層形成用転写フィルムを用いずに、後述の着色層形成用組成物を用いる態様について説明する。
この態様の好適な例としては、溶剤を含有する態様の後述の着色層形成用組成物を、保護層及び開口部に露出したタッチパネル用配線の面上に塗布し、乾燥させることにより、上記の面上に着色層を形成する。
塗布及び乾燥の方法の具体例は、それぞれ、後述の感光性層形成用転写フィルムにおいて、仮支持体上に感光性層を形成する際の塗布及び乾燥の具体例と同様である。
乾燥後であって露光前の着色層に対して、必要に応じて、熱処理（所謂、プリベーク）を施してもよい。
【００５８】
〔着色パターン形成工程〕
着色パターン形成工程は、着色層をパターン露光し、現像することにより、保護層上に着色パターンを形成し、かつ、開口部にタッチパネル用配線を露出させる工程である。
着色パターン形成工程では、既述の着色層形成工程にて形成された着色層のうち、パターン露光における露光部が硬化される。
既述の着色層形成工程にて形成された着色層のうち、パターン露光における非露光部は硬化せず、現像液によって除去（溶解）され、タッチパネル用配線が露出した開口部が形成される。
着色パターン形成工程では、着色層のパターン露光及び現像により、保護層上に着色パターンが形成され、かつ、開口部においてタッチパネル用配線が露出する。
【００５９】
着色パターンとしては、例えば、タッチパネルにおける配線パターンを隠すための着色パターンが挙げられる。
【００６０】
パターン露光は、マスクを介した露光でもよいし、レーザー等を用いたデジタル露光でもよい。
パターン露光の光源としては、着色層を硬化し得る波長域の光（例えば、３６５ｎｍ又は４０５ｎｍ）を照射できるものであれば、適宜選定して用いることができる。
光源としては、各種レーザー、ＬＥＤ、超高圧水銀灯、高圧水銀灯、メタルハライドランプ等が挙げられる。露光量は、例えば、５ｍＪ／ｃｍ２以上２００ｍＪ／ｃｍ２以下であり、好ましくは１０ｍＪ／ｃｍ２以上１５０ｍＪ／ｃｍ２以下である。
【００６１】
転写フィルムを用いて着色層を形成した場合には、パターン露光は、仮支持体を剥離してから行ってもよいし、仮支持体を剥離する前に露光し、その後、仮支持体を剥離してもよい。
露光工程では、パターン露光後であって現像前に、着色層に対して、熱処理（所謂、ＰＥＢ（Post Exposure Bake））を施してもよい。
【００６２】
現像に用いる現像液は、特に制限されず、特開平５−７２７２４号公報に記載の現像液等、公知の現像液を用いることができる。
現像液としては、アルカリ性水溶液を用いることが好ましい。
アルカリ性水溶液に含有され得るアルカリ性化合物の具体例、アルカリ性水溶液の２５℃におけるｐＨ、アルカリ性水溶液中におけるアルカリ性化合物の含有率、及び現像液の市販品の例は、既述の感光性層現像工程における態様と同様であるため、ここでは説明を省略する。
【００６３】
現像液は、水に対して混和性を有する有機溶剤を含有してもよい。
有機溶剤の具体例及び有機溶剤の濃度は、既述の感光性層現像工程における態様と同様であるため、ここでは説明を省略する。
現像液は、公知の界面活性剤を含有してもよい。
界面活性剤の濃度は、既述の感光性層現像工程における態様と同様であるため、ここでは説明を省略する。
現像液の液温度は、２０℃〜４０℃が好ましい。
【００６４】
現像の方式としては、パドル現像、シャワー現像、シャワー及びスピン現像、ディップ現像等の方式が挙げられる。
シャワー現像を行う場合、パターン露光後の着色層に現像液をシャワー状に吹き付けることにより、着色層の非露光部を除去する。着色層形成用転写フィルムとして、着色層と熱可塑性樹脂層及び中間層の少なくとも一方とを備える転写フィルムを用いた場合には、これらの層の基板上への転写後であって着色層の現像の前に、着色層の溶解性が低いアルカリ性の液（例えば、トリエタノールアミン系現像液）をシャワー状に吹き付け、熱可塑性樹脂層及び中間層の少なくとも一方（両方存在する場合には両方）を予め除去してもよい。
また、現像の後に、洗浄液等をシャワーにより吹き付けつつ、ブラシ等で擦ることにより、現像残渣を除去することが好ましい。
【００６５】
〔その他の工程〕
本開示の製造方法は、既述の工程以外のその他の工程を含んでいてもよい。
その他の工程としては、通常のフォトリソ工程に設けられることがある工程（例えば、洗浄工程）が挙げられる。
【００６６】
＜感光性層形成用組成物＞
本開示の製造方法において、感光性層の形成に用いられる感光性層形成用組成物は、ラジカル重合性モノマー、ラジカル重合開始剤、並びにイミダゾール化合物、トリアゾール化合物、テトラゾール化合物、チアゾール化合物、及びチアジアゾール化合物からなる群より選ばれる少なくとも１種のアゾール化合物を含有する。
感光性層形成用組成物を用いて形成された感光性層は、感光性層形成用組成物の固形分を含有することになる。
以下、感光性層形成用組成物の成分について、詳細に説明する。
【００６７】
（ラジカル重合性モノマー）
感光性層形成用組成物は、ラジカル重合性モノマーを含有する。
感光性層形成用組成物において、ラジカル重合性モノマーは、硬化膜の強度向上に寄与する。
ラジカル重合性モノマーは、２官能以上のラジカル重合性モノマーを含むことが好ましい。
【００６８】
ここで、ラジカル重合性モノマーとは、分子中にラジカル重合性基を有するモノマーを意味し、２官能以上のラジカル重合性モノマーとは、一分子中にラジカル重合性基を２つ以上有するモノマーを意味する。
ラジカル重合性基としては、エチレン性不飽和基（即ち、エチレン性二重結合を有する基）が好ましく、（メタ）アクリロイル基がより好ましい。
ラジカル重合性モノマーとしては、（メタ）アクリレートが好ましい。
【００６９】
感光性層形成用組成物は、例えば、硬化膜の塩水湿熱耐性を向上する観点から、２官能のラジカル重合性モノマー（好ましくは、２官能の（メタ）アクリレート）と、３官能以上のラジカル重合性モノマー（好ましくは、３官能以上の（メタ）アクリレート）と、を含有することが特に好ましい。
【００７０】
２官能のラジカル重合性モノマーとしては、特に制限はなく、公知の化合物の中から適宜選択することができる。
２官能のラジカル重合性モノマーとしては、トリシクロデカンジメタノールジ（メタ）アクリレート、１，９−ノナンジオールジ（メタ）アクリレート、１，６−ヘキサンジオールジ（メタ）アクリレート、ポリプロピレングリコールジ（メタ）アクリレート等が挙げられる。
上記の２官能のラジカル重合性モノマーの市販品の例としては、トリシクロデカンジメタノールジアクリレート（商品名：Ａ−ＤＣＰ、新中村化学工業（株））、トリシクロデカンジメタノールジメタクリレート（商品名：ＤＣＰ、新中村化学工業（株））、１，９−ノナンジオールジアクリレート（商品名：Ａ−ＮＯＤ−Ｎ、新中村化学工業（株））、１，６−ヘキサンジオールジアクリレート（商品名：Ａ−ＨＤ−Ｎ、新中村化学工業（株））、ポリプロピレングリコールジアクリレート（商品名：アロニックス（登録商標）  Ｍ−２７０、東亜合成（株））等が挙げられる。
【００７１】
３官能以上のラジカル重合性モノマーとしては、特に制限はなく、公知の化合物の中から適宜選択することができる。
３官能以上のラジカル重合性モノマーとしては、ジペンタエリスリトール（トリ／テトラ／ペンタ／ヘキサ）（メタ）アクリレート、ペンタエリスリトール（トリ／テトラ）（メタ）アクリレート、トリメチロールプロパントリ（メタ）アクリレート、ジトリメチロールプロパンテトラ（メタ）アクリレート、イソシアヌル酸（メタ）アクリレート、グリセリントリ（メタ）アクリレート骨格の（メタ）アクリレート化合物等が挙げられる。
【００７２】
ここで、「（トリ／テトラ／ペンタ／ヘキサ）（メタ）アクリレート」は、トリ（メタ）アクリレート、テトラ（メタ）アクリレート、ペンタ（メタ）アクリレート、及びヘキサ（メタ）アクリレートを包含する概念であり、「（トリ／テトラ）（メタ）アクリレート」は、トリ（メタ）アクリレート及びテトラ（メタ）アクリレートを包含する概念である。
上記の３官能以上のラジカル重合性モノマーの市販品の例としては、ペンタエリスリトールトリアクリレート（商品名：アロニックス（登録商標）  Ｍ−３０５、３官能モノマー、東亞合成（株））、ジトリメチロールプロパンテトラアクリレート（商品名：ＡＤ−ＴＭＰ、４官能モノマー、新中村化学工業（株））等が挙げられる。
【００７３】
また、ラジカル重合性モノマーとしては、（メタ）アクリレート化合物のカプロラクトン変性化合物、（メタ）アクリレート化合物のアルキレンオキサイド変性化合物、エトキシル化グリセリントリアクリレート等も挙げられる。
（メタ）アクリレート化合物のカプロラクトン変性化合物の市販品の例としては、ＫＡＹＡＲＡＤ（登録商標）  ＤＰＣＡ-２０（商品名、日本化薬（株））、Ａ−９３００−１ＣＬ（商品名、新中村化学工業（株））等が挙げられる。
（メタ）アクリレート化合物のアルキレンオキサイド変性化合物の市販品の例としては、ＫＡＹＡＲＡＤ（登録商標）  ＲＰ−１０４０（商品名、日本化薬（株））、ＡＴＭ−３５Ｅ（商品名、新中村化学工業（株））、Ａ−９３００（商品名、新中村化学工業（株））、ＥＢＥＣＲＹＬ（登録商標）  １３５（商品名、ダイセル・オルネクス社）等が挙げられる。
エトキシル化グリセリントリアクリレートの市販品の例としては、Ａ−ＧＬＹ−９Ｅ（商品名、新中村化学工業（株））等が挙げられる。
【００７４】
また、ラジカル重合性モノマーとしては、ウレタン（メタ）アクリレート（好ましくは３官能以上のウレタン（メタ）アクリレート）も挙げられる。
３官能以上のウレタン（メタ）アクリレートの市販品の例としては、８ＵＸ−０１５Ａ（商品名、１５官能モノマー、大成ファインケミカル（株））、ＵＡ−３２Ｐ（商品名、新中村化学工業（株））、ＵＡ−１１００Ｈ（商品名、新中村化学工業（株））等が挙げられる。
【００７５】
また、ラジカル重合性モノマーは、アルカリ可溶性向上（即ち、現像性向上）及び硬化膜の塩水湿熱耐性向上の観点から、酸基を有する重合性モノマーを含むことが好ましい。
酸基としては、リン酸基、スルホン酸基、カルボキシ基等が挙げられる。これらの中でも、酸基としては、カルボキシ基が好ましい。
酸基を有するラジカル重合性モノマーとしては、酸基を有する３〜４官能のラジカル重合性モノマー（ペンタエリスリトールトリ及びテトラアクリレート［ＰＥＴＡ］骨格にカルボキシ基を導入したもの（酸価：８０ｍｇＫＯＨ／ｇ〜１２０ｍｇＫＯＨ／ｇ））、酸基を有する５〜６官能のラジカル重合性モノマー（ジペンタエリスリトールペンタ及びヘキサアクリレート［ＤＰＨＡ］骨格にカルボキシ基を導入したもの（酸価：２５ｍｇＫＯＨ／ｇ〜７０ｍｇＫＯＨ／ｇ））等が挙げられる。
これら酸基を有する３官能以上のラジカル重合性モノマーは、必要に応じて、酸基を有する２官能のラジカル重合性モノマーと併用してもよい。
【００７６】
本明細書において、酸価は、ＪＩＳ  Ｋ００７０（１９９２年）に記載の方法に従って、測定された値を意味する。
【００７７】
酸基を有するラジカル重合性モノマーとしては、硬化膜の塩水湿熱耐性がより向上する観点から、カルボキシ基を有する２官能以上のラジカル重合性モノマー及びそのカルボン酸無水物からなる群より選ばれる少なくとも１種が好ましい。
カルボキシ基を有する２官能以上のラジカル重合性モノマーとしては、特に制限はなく、公知の化合物の中から適宜選択することができる。
カルボキシル基を有する２官能以上のラジカル重合性モノマーの市販品としては、アロニックス（登録商標）  ＴＯ−２３４９（商品名、東亞合成（株））、アロニックス（登録商標）  Ｍ−５２０（商品名、東亞合成（株））、又はアロニックス（登録商標）  Ｍ−５１０（商品名、東亞合成（株））を好適に用いることができる。
【００７８】
酸基を有するラジカル重合性モノマーとしては、特開２００４−２３９９４２号公報の段落［００２５］〜［００３０］に記載の酸基を有する重合性化合物も好適に用いることができる。この公報の内容は、本明細書に組み込まれる。
【００７９】
感光性層形成用組成物に含有されるラジカル重合性モノマーの重量平均分子量（Ｍｗ）としては、２００以上３０００以下が好ましく、２５０以上２６００以下がより好ましく、２８０以上２２００以下が更に好ましい。
感光性層形成用組成物に含有される全てのラジカル重合性モノマーのうち、分子量が最小のラジカル重合性モノマーの分子量は、２５０以上が好ましく、２８０以上がより好ましく、３００以上が更に好ましい。
感光性層形成用組成物に含有される全てのラジカル重合性モノマーのうち、分子量が３００以下のラジカル重合性モノマーの含有率は、感光性層形成用組成物に含有される全てのラジカル重合性モノマーに対して、３０質量％以下が好ましく、２５質量％以下がより好ましく、２０質量％以下が更に好ましい。
【００８０】
本明細書において、重量平均分子量（Ｍｗ）は、ゲル透過クロマトグラフ（ＧＰＣ）により、下記の条件にて測定する。
重量平均分子量（Ｍｗ）の測定において、検量線は、東ソー（株）製「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、及び「ｎ−プロピルベンゼン」の８サンプルから作製する。
【００８１】
−条件−
・ＧＰＣ：ＨＬＣ（登録商標）−８０２０ＧＰＣ（東ソー（株）製）
・カラム：ＴＳＫｇｅｌ（登録商標）、Ｓｕｐｅｒ  ＭｕｌｔｉｐｏｒｅＨＺ−Ｈ（東ソー（株）製、４．６ｍｍＩＤ×１５ｃｍ）を３本
・溶離液：ＴＨＦ（テトラヒドロフラン）
・試料濃度：０．４５質量％
・流速：０．３５ｍＬ／ｍｉｎ
・サンプル注入量：１０μＬ
・測定温度：４０℃
・検出器：示差屈折計（ＲＩ）
【００８２】
感光性層形成用組成物は、ラジカル重合性モノマーを、１種のみ含有していてもよく、２種以上含有していてもよい。
【００８３】
感光性層形成用組成物中におけるラジカル重合性モノマーの含有率は、感光性層形成用組成物の固形分量に対して、１質量％以上７０質量％以下が好ましく、１０質量％以上７０質量％以下がより好ましく、２０質量％以上６０質量％以下が更に好ましく、２０質量％以上５０質量％以下が特に好ましい。
【００８４】
感光性層形成用組成物が２官能のラジカル重合性モノマーと３官能以上のラジカル重合性モノマーとを含有する場合、感光性層形成用組成物中における２官能のラジカル重合性モノマーの含有率は、感光性層形成用組成物に含有される全てのラジカル重合性モノマーに対して、１０質量％以上９０質量％以下が好ましく、２０質量％以上８５質量％以下がより好ましく、３０質量％以上８０質量％以下が更に好ましい。
また、この場合、感光性層形成用組成物中における３官能以上のラジカル重合性モノマーの含有率は、感光性層形成用組成物に含有される全てのラジカル重合性モノマーに対して、１０質量％以上９０質量％以下が好ましく、１５質量％以上８０質量％以下がより好ましく、２０質量％以上７０質量％以下が更に好ましい。
また、この場合、感光性層形成用組成物中における２官能のラジカル重合性モノマーの含有率は、２官能のラジカル重合性モノマーと３官能以上のラジカル重合性モノマーとの総含有量に対して、４０質量％以上１００質量％未満が好ましく、４０質量％以上９５質量％以下がより好ましく、５０質量％以上９０質量％以下が更に好ましい。
【００８５】
また、感光性層形成用組成物が２官能以上のラジカル重合性モノマーを含有する場合、この感光性層形成用組成物は、更に単官能のラジカル重合性モノマーを含有してもよい。
但し、感光性層形成用組成物が２官能以上のラジカル重合性モノマーを含有する場合、感光性層形成用組成物に含有されるラジカル重合性モノマーにおいて、２官能以上のラジカル重合性モノマーが主成分であることが好ましい。
具体的には、感光性層形成用組成物が２官能以上のラジカル重合性モノマーを含有する場合、２官能以上のラジカル重合性モノマーの含有率は、感光性層形成用組成物に含有されるラジカル重合性モノマーの総含有量に対して、６０質量％以上１００質量％以下が好ましく、８０質量％以上１００質量％以下がより好ましく、９０質量％以上１００質量％以下が特に好ましい。
【００８６】
また、感光性層形成用組成物が、酸基を有するラジカル重合性モノマー（好ましくは、カルボキシル基を有する２官能以上のラジカル重合性モノマー又はそのカルボン酸無水物）を含有する場合、酸基を有するラジカル重合性モノマーの含有率は、感光性層形成用組成物の固形分量に対して、１質量％以上５０質量％以下が好ましく、１質量％以上２０質量％以下がより好ましく、１質量％以上１０質量％以下が更に好ましい。
【００８７】
（ラジカル重合開始剤）
感光性層形成用組成物は、ラジカル重合開始剤を含有する。
ラジカル重合開始剤としては、特に制限されず、公知のラジカル重合開始剤を用いることができ、光ラジカル重合開始剤であることが好ましい。
ラジカル重合開始剤としては、オキシムエステル構造を有するラジカル重合開始剤（以下、「オキシム系重合開始剤」ともいう。）、α−アミノアルキルフェノン構造を有するラジカル重合開始剤（以下、「α−アミノアルキルフェノン系重合開始剤」ともいう。）、α−ヒドロキシアルキルフェノン構造を有するラジカル重合開始剤（以下、「α−ヒドロキシアルキルフェノン系重合開始剤」ともいう。）、アシルフォスフィンオキサイド構造を有するラジカル重合開始剤（以下、「アシルフォスフィンオキサイド系重合開始剤」ともいう。）、Ｎ−フェニルグリシン構造を有する光重合開始剤（以下、「Ｎ−フェニルグリシン系光重合開始剤」ともいう。）等が挙げられる。
【００８８】
ラジカル重合開始剤は、オキシム系重合開始剤、α−アミノアルキルフェノン系重合開始剤、α−ヒドロキシアルキルフェノン系重合開始剤、及びＮ−フェニルグリシン系光重合開始剤からなる群より選ばれる少なくとも１種を含むことが好ましく、オキシム系重合開始剤、α−アミノアルキルフェノン系重合開始剤、及びＮ−フェニルグリシン系光重合開始剤からなる群より選ばれる少なくとも１種を含むことがより好ましい。
【００８９】
また、ラジカル重合開始剤としては、例えば、特開２０１１−９５７１６号公報の段落［００３１］〜［００４２］、特開２０１５−０１４７８３号公報の段落［００６４］〜［００８１］に記載された重合開始剤を用いてもよい。
【００９０】
ラジカル重合開始剤としては、市販品を用いることができる。
ラジカル重合開始剤の市販品の例としては、１，２−オクタンジオン，１−［４−（フェニルチオ）−，２−（Ｏ−ベンゾイルオキシム）］（商品名：ＩＲＧＡＣＵＲＥ（登録商標）  ＯＸＥ−０１、ＢＡＳＦ社）、エタノン，１−［９−エチル−６−（２−メチルベンゾイル）−９Ｈ−カルバゾール−３−イル］−，１−（０−アセチルオキシム）（商品名：ＩＲＧＡＣＵＲＥ（登録商標）  ＯＸＥ−０２、ＢＡＳＦ社）、２−（ジメチルアミノ）−２−［（４−メチルフェニル）メチル］−１−［４−（４−モルホリニル）フェニル］−１−ブタノン（商品名：ＩＲＧＡＣＵＲＥ（登録商標）  ３７９ＥＧ、ＢＡＳＦ社）、２−メチル−１−（４−メチルチオフェニル）−２−モルフォリノプロパン−１−オン（商品名：ＩＲＧＡＣＵＲＥ（登録商標）  ９０７、ＢＡＳＦ社）、２−ヒドロキシ−１−｛４−［４−（２−ヒドロキシ−２−メチル−プロピオニル）−ベンジル］フェニル｝−２−メチル−プロパン−１−オン（商品名：ＩＲＧＡＣＵＲＥ（登録商標）  １２７、ＢＡＳＦ社）、２−ベンジル−２−ジメチルアミノ−１−（４−モルフォリノフェニル）−ブタノン−１（商品名：ＩＲＧＡＣＵＲＥ（登録商標）  ３６９、ＢＡＳＦ社）、２−ヒドロキシ−２−メチル−１−フェニル−プロパン−１−オン（商品名：ＩＲＧＡＣＵＲＥ（登録商標）  １１７３、ＢＡＳＦ社）、１−ヒドロキシ−シクロヘキシル−フェニル−ケトン（商品名：ＩＲＧＡＣＵＲＥ（登録商標）  １８４、ＢＡＳＦ社）、２，２−ジメトキシ−１，２−ジフェニルエタン−１−オン（商品名：ＩＲＧＡＣＵＲＥ（登録商標）  ６５１、ＢＡＳＦ社）、オキシムエステル系の（商品名：Ｌｕｎａｒ  ６、ＤＫＳＨジャパン（株））等が挙げられる。
【００９１】
感光性層形成用組成物は、ラジカル重合開始剤を、１種のみ含有していてもよく、２種以上含有していてもよい。
【００９２】
感光性層形成用組成物中におけるラジカル重合開始剤の含有率は、特に制限されない。
例えば、感光性層形成用組成物中におけるラジカル重合開始剤の含有率は、感光性層形成用組成物の固形分量に対して、０．１質量％以上が好ましく、０．５質量％以上がより好ましく、１．０質量％以上が更に好ましい。
また、感光性層形成用組成物中におけるラジカル重合開始剤の含有率は、感光性層形成用組成物の固形分量に対して、１０質量％以下が好ましく、５質量％以下がより好ましい。
【００９３】
（特定アゾール化合物）
感光性層形成用組成物は、イミダゾール化合物、トリアゾール化合物、テトラゾール化合物、チアゾール化合物、及びチアジアゾール化合物からなる群より選ばれる少なくとも１種の化合物（即ち、特定アゾール化合物）を含有する。
特定アゾール化合物は、タッチパネル用配線の変色抑制と着色層の現像残渣の発生抑制との両立に寄与する。
【００９４】
特定アゾール化合物としては、特に制限されない。
例えば、着色層の現像残渣の発生をより抑制する観点からは、特定アゾール化合物の共役酸のｐＫａは、６．００以下が好ましく、４．００以下がより好ましく、３．００以下が更に好ましい。
着色層には、顔料等の着色剤を分散させるためのバインダー、分散剤等の成分が含まれている。一般に、これらの成分は、酸基（例えば、カルボキシ基）を有していることが多い。特定アゾール化合物の共役酸のｐＫａが４．００以下であると、酸基を有する上記の成分と、特定アゾール化合物と、の酸−塩基相互作用が抑制されるため、着色層の現像残渣の発生がより抑制できると推測される。
特定アゾール化合物の共役酸のｐＫａの下限は、特に限定されず、例えば、現像性の観点から、−５．００以上が好ましい。
なお、本明細書における共役酸のｐＫａは、ACD/ChemSketch(ACD/Labs 8.00 Release Product Version:8.08)により求めた計算値である。
【００９５】
特定アゾール化合物の分子量は、特に制限されず、例えば、１０００以下が好ましい。
【００９６】
以下に、特定アゾール化合物の具体例を示す。但し、本開示における特定アゾール化合物は、これらに限定されるものではない。以下の具体例では、特定アゾール化合物の共役酸のｐＫａの値を括弧内に併記した。なお、括弧内では、「共役酸のｐＫａ」を単に「ｐＫａ」と表記する。
【００９７】
イミダゾール化合物としては、ベンゾイミダゾール（ｐＫａ：５．６７）、１−メチルイミダゾール（ｐＫａ：７．０１）、２−メチルイミダゾール（ｐＫａ：８．１５）、４−メチルイミダゾール（ｐＫａ：７．６８）、２−メルカプトベンゾイミダゾール（ｐＫａ：２．３８）、５−アミノ−２−メルカプトベンゾイミダゾール（ｐＫａ：３．０２）、２−メルカプト−１−メチルイミダゾール（ｐＫａ：３．１４）、２−フェニルイミダゾール（ｐＫａ：６．８４）、２−エチル−４−メチルイミダゾール（ｐＫａ：８．４２）、イミダゾール（ｐＫａ：７．１８）、５，６−ジメチルベンゾイミダゾール（ｐＫａ：６．１６）、５−エトキシ−２−メルカプトベンゾイミダゾール（ｐＫａ：２．６３）、２−フェニルイミダゾール（ｐＫａ：６．８４）、２−メルカプト−５−メチルベンゾイミダゾール（ｐＫａ：２．４６）、２−メルカプト−５−メトキシベンゾイミダゾール（ｐＫａ：２．２４）、２−メルカプト−５−ベンゾイミダゾールカルボン酸（ｐＫａ：１．３１）、２−（４−チアゾリル）ベンゾイミダゾール（ｐＫａ：３．８８）、２−アミノ−１−メチルベンゾイミダゾール（ｐＫａ：７．６６）、２−アミノベンゾイミダゾール（ｐＫａ：７．５５）、１−（３−アミノプロピル）イミダゾール（ｐＫａ：９．０８）、６−アミノベンゾイミダゾール（ｐＫａ：６．３７）、５−アミノベンゾイミダゾール（ｐＫａ：６．３７）、５−メチルベンゾイミダゾール（ｐＫａ：５．９８）等が挙げられる。
【００９８】
トリアゾール化合物としては、１，２，３−ベンゾトリアゾール（ｐＫａ：１．１７）、１−［Ｎ，Ｎ−ビス(２−エチルヘキシル)アミノメチル］ベンゾトリアゾール（ｐＫａ：６．６８）、３−メルカプト−１，２，４−トリアゾール（ｐＫａ：１．３０）、３−アミノ−５−メチルチオ−１Ｈ−１，２，４−トリアゾール（ｐＫａ：２．９９）、カルボキシベンゾトリアゾール（ｐＫａ：−０．０６）、２，２’−［［（メチル−１Ｈ−ベンゾトリアゾール−１−イル）メチル］イミノ］ビスエタノール（ｐＫａ：５．５１）、１−（２，３−ジカルボキシプロピル）ベンゾトリアゾール（ｐＫａ：１．２１）、１−［（２−エチルヘキシルアミノ）メチル］ベンゾトリアゾール（ｐＫａ：７．７４）、２，６−ビス［（１Ｈ−ベンゾトリアゾール−１−イル）メチル］−４−メチルフェノール（ｐＫａ：１．４９）、１−（１’，２’−ジカルボキシエチル）ベンゾトリアゾール（ｐＫａ：０．０９）、１，２，４−トリアゾール（ｐＫａ：２．７０）等が挙げられる。
【００９９】
テトラゾール化合物としては、５−アミノ−１Ｈ−テトラゾール（ｐＫａ：１．２９）、１Ｈ−テトラゾール（ｐＫａ：−３．０２）、１−メチル−５−メルカプト−テトラゾール（ｐＫａ：−２．９８）、５−メルカプト−１−フェニル−１Ｈ−テトラゾール（ｐＫａ：−４．５６）、５−フェニル−１Ｈ−テトラゾール（ｐＫａ：−２．８８）等が挙げられる。
【０１００】
チアゾール化合物としては、２−アミノベンゾチアゾール（ｐＫａ：４．６５）等が挙げられる。
【０１０１】
チアジアゾール化合物としては、１，３，４−チアジアゾール−２，５−ジチオール（ｐＫａ：−２．１１）、２−メルカプト−５−メチルチオ−１，３，４−チアジアゾール（ｐＫａ：−１．３２）、２−メルカプト−１，３，４−チアジアゾール（ｐＫａ：−１．０９）、２−アミノ−５−メチルチオ−１，３，４−チアジアゾール（ｐＫａ：２．１２）、５−アミノ−１，２，３−チアジアゾール（ｐＫａ：０．３４）等が挙げられる。
【０１０２】
これらの中でも、特定アゾール化合物としては、タッチパネル用配線の変色及び着色層の現像残渣の発生をより抑制する観点から、イミダゾール化合物、トリアゾール化合物、及びテトラゾール化合物からなる群より選ばれる少なくとも１種のアゾール化合物が好ましく、１，２，４−トリアゾール、１，２，３−ベンゾトリアゾール及び５−アミノ−１Ｈ−テトラゾールから選ばれる少なくとも１種のアゾール化合物がより好ましい。
【０１０３】
特定アゾール化合物としては、市販品を用いてもよい。
特定アゾール化合物の市販品の例としては、後述する実施例におけるＣ−１〜Ｃ−２８に示すものが挙げられる。
【０１０４】
感光性層形成用組成物は、特定アゾール化合物を、１種のみ含有していてもよく、２種以上含有していてもよい。
【０１０５】
感光性層形成用組成物中における特定アゾール化合物の含有率は、感光性層形成用組成物の固形分量に対して、０．１質量％以上１０質量％以下が好ましく、０．２質量％以上５質量％以下がより好ましく、０．３質量％以上３質量％以下が更に好ましい。
感光性層形成用組成物中における特定アゾール化合物の含有率が、感光性層形成用組成物の固形分量に対して０．１質量％以上であると、タッチパネル用配線の変色がより抑制される傾向にある。
感光性層形成用組成物中における特定アゾール化合物の含有率が、感光性層形成用組成物の固形分量に対して１０質量％以下であると、着色層の現像残渣の発生がより抑制される傾向にある。
【０１０６】
（バインダー）
感光性層形成用組成物は、バインダーを含有していてもよい。
バインダーの種類は、特に制限されず、（メタ）アクリル樹脂、ポリシロキサン樹脂、ポリスチレン樹脂、ポリイミド樹脂等の重合体を挙げることができる。
バインダーとして、２種類以上の重合体を併用することもできる。
【０１０７】
バインダーである重合体は、現像性の観点から、酸基を含むことが好ましい。
酸基としては、カルボキシ基、リン酸基、スルホン酸基等を挙げることができる。これらの中でも、酸基としては、カルボキシ基が好ましい。
重合体は、カルボキシ基を有する構成単位（好ましくは、（メタ）アクリル酸に由来する構成単位）を含むことが好ましい。このような場合、重合体中におけるカルボキシ基を有する構成単位の割合は、１モル％以上５０モル％以下が好ましく、５モル％以上３５モル％以下がより好ましい。
【０１０８】
重合体としては、（メタ）アクリル樹脂が好ましい。
ここで、（メタ）アクリル樹脂は、（メタ）アクリル酸に由来する構成単位及び（メタ）アクリル酸エステルに由来する構成単位の少なくとも一方を含む樹脂を指す。
（メタ）アクリル樹脂中における（メタ）アクリル酸に由来する構成単位及び（メタ）アクリル酸エステルに由来する構成単位の合計割合は、３０モル％以上が好ましく、５０モル％以上がより好ましい。
（メタ）アクリル樹脂は、（メタ）アクリル酸に由来する構成単位を含むことが好ましい。この場合、（メタ）アクリル樹脂中における（メタ）アクリル酸に由来する構成単位の割合は、１モル％以上５０モル％以下が好ましく、５モル％以上３５モル％以下がより好ましい。
【０１０９】
重合体（好ましくは（メタ）アクリル樹脂。以下同じ。）の重量平均分子量（Ｍｗ）は、５０００以上１０００００以下が好ましく、１００００以上５００００以下がより好ましい。
【０１１０】
重合体の酸価は、６０ｍｇＫＯＨ／ｇ以上が好ましい。
重合体としては、特開２０１１−９５７１６号公報の段落［００２５］、及び特開２０１０−２３７５８９号公報の段落［００３３］〜［００５２］に記載のポリマーのうち、酸価が６０ｍｇＫＯＨ／ｇ以上であるカルボキシ基含有アクリル樹脂を用いることが好ましい。
重合体の酸価は、６０ｍｇＫＯＨ／ｇ以上２００ｍｇＫＯＨ／ｇ以下が好ましく、６０ｍｇＫＯＨ／ｇ以上１５０ｍｇＫＯＨ／ｇ以下がより好ましく、６０ｍｇＫＯＨ／ｇ以上１１０ｍｇＫＯＨ／ｇ以下が更に好ましい。
【０１１１】
感光性層形成用組成物中におけるバインダーの含有率は、感光性層形成用組成物の固形分量に対して、１０質量％以上９５質量％以下が好ましく、２０質量％以上８０質量％以下がより好ましく、３０質量％以上７０質量％以下が特に好ましい。
【０１１２】
感光性層形成用組成物において、バインダーである重合体の全量に対するラジカル重合性モノマーの全量の質量比〔ラジカル重合性モノマーの全量／重合体の全量〕は、膜の硬度及び被着体（基板、仮支持体等）との密着性の観点から、０．２０〜０．９０が好ましく、０．３０〜０．８０がより好ましく、０．４０〜０．８０が特に好ましい。
【０１１３】
感光性層形成用組成物において、バインダーである重合体の全量とラジカル重合性モノマーの全量との合計量は、現像性及び被着体（基板、仮支持体等）との密着性の観点から、感光性層形成用組成物の固形分量に対して、６０質量％以上が好ましく、７０質量％以上がより好ましい。
【０１１４】
（熱架橋性化合物）
感光性層形成用組成物は、熱架橋性化合物を含有していてもよい。
感光性層形成用組成物が熱架橋性化合物を含有する場合には、感光性層は、感光性（即ち、光硬化性）だけでなく、更に、熱硬化性をも有する。
感光性層が光硬化性及び熱硬化性の両方を有する場合には、光硬化により強度に優れた硬化膜を形成でき、硬化膜形成後の熱硬化により、硬化膜の強度を更に向上させることができる。
【０１１５】
熱架橋性化合物としては、一分子中に２つ以上の熱反応性基を有する化合物が好ましい。一分子中に２つ以上の熱反応性基を有する化合物は、熱により反応して架橋構造を形成する。
熱架橋性化合物の熱反応性基としては、イソシアネート基、ケテン基、ブロック化イソシアネート基、ブロック化ケテン基、エポキシ基、及びオキセタニル基からなる群より選ばれる少なくとも１種であることが好ましい。
即ち、熱架橋性化合物は、イソシアネート基、ケテン基、ブロック化イソシアネート基、ブロック化ケテン基、エポキシ基、及びオキセタニル基からなる群より選ばれる少なくとも１種である熱反応性基を、一分子中に合計で２つ以上有することが特に好ましい。
【０１１６】
熱架橋性化合物は、分子中に親水性基を有していてもよい。
熱架橋性化合物が分子中に親水性基を有することにより、現像性が向上する。
親水性基としては、特に制限されず、例えば、メタノール、エタノール、ブタノール、エチレングリコール、及びジエチレングリコールのうちいずれかのアルコールの水酸基に、エチレンオキサイド又はプロピレンオキサイドを付加した構造の基が挙げられる。
【０１１７】
熱架橋性化合物は、熱により酸と反応する化合物であってもよい。
熱により酸と反応する化合物である熱架橋性化合物は、加熱により、系内に存在する酸基（例えば、バインダー中の酸基）と反応する。これにより、系内の極性が減少するため親水性が低下し、タッチパネル用電極及びタッチパネル用配線の腐食を防ぐ効果が奏される。
熱により酸と反応する化合物である熱架橋性化合物としては、熱反応性基として、ブロック剤により一時的に不活性化されている基（ブロック化イソシアネート基、ブロック化ケテン基等）を有し、かつ、所定の解離温度において、ブロック剤由来の基が解離することにより酸と反応可能となる化合物であることが好ましい。
熱により酸と反応する化合物である熱架橋性化合物は、２５℃における酸との反応性よりも、２５℃を超えて加熱した後における酸との反応性の方が高い化合物であることが好ましい。
【０１１８】
熱により酸と反応する化合物である熱架橋性化合物としては、ブロック化イソシアネート基を有する化合物（以下、「ブロックイソシアネート化合物」ともいう。）又はブロック化ケテン基を有する化合物（以下、「ブロックケテン化合物」ともいう。）が更に好ましく、ブロックイソシアネート化合物が特に好ましい。
このような態様であると、既述の保護層を感光性層から形成する場合において、熱架橋性化合物により配線（又は、配線及び電極）の腐食が抑制される。
【０１１９】
−ブロックイソシアネート化合物−
ブロックイソシアネート化合物としては、イソシアネート化合物（即ち、イソシアネート基を有する化合物）のイソシアネート基をブロック剤で保護（マスク）した構造を有する化合物が好ましい。
【０１２０】
ブロックイソシアネート化合物は、分子中に親水性基を有することが好ましい。親水性基の好ましい態様は、既述のとおりである。
【０１２１】
ブロックイソシアネート化合物の解離温度は、１００℃以上１６０℃以下が好ましく、１３０℃以上１５０℃以下がより好ましい。
ここで、ブロックイソシアネート化合物の解離温度とは、「示差走査熱量計（製品名：ＤＳＣ６２００、セイコーインスツルメンツ（株））を用いて、ＤＳＣ（Differential Scanning Calorimetry）分析にて測定した場合に、ブロックイソシアネートの脱保護反応に伴う吸熱ピークの温度」のことをいう。
【０１２２】
ブロックイソシアネート化合物（例えば、解離温度が１００℃以上１６０℃以下であるブロックイソシアネート化合物）を形成するためのブロック剤としては、ピラゾール系化合物（３，５−ジメチルピラゾール、３−メチルピラゾール、４−ブロモ−３，５−ジメチルピラゾール、４−ニトロ−３，５−ジメチルピラゾール等）、活性メチレン系化合物（マロン酸ジエステル（マロン酸ジメチル、マロン酸ジエチル、マロン酸ジｎ−ブチル、マロン酸ジ２−エチルヘキシル等）など）、トリアゾール系化合物（１，２，４−トリアゾール等）、オキシム系化合物（一分子中に−Ｃ（＝Ｎ−ＯＨ）−で表される構造を有する化合物；ホルムアルドオキシム、アセトアルドオキシム、アセトオキシム、メチルエチルケトオキシム、シクロヘキサノンオキシム等）などが挙げられる。
これらの中でも、ブロックイソシアネート化合物を形成するためのブロック剤としては、保存安定性の観点から、オキシム系化合物及びピラゾール系化合物からなる群より選ばれる少なくとも１種が好ましく、オキシム系化合物がより好ましい。
【０１２３】
ブロックイソシアネート化合物は、硬化膜の靭性及び基板密着力を向上する観点から、イソシアヌレート構造を有することが好ましい。
イソシアヌレート構造を有するブロックイソシアネート化合物は、例えば、ヘキサメチレンジイソシアネートをイソシアヌレート化することにより合成される。
イソシアヌレート構造を有するブロックイソシアネート化合物のうち、ブロック剤としてオキシム系化合物を用いたオキシム構造を有する化合物は、オキシム構造を有さない化合物と比較して、解離温度を好ましい範囲に制御しやすく、かつ、現像残渣を少なくしやすいため、好ましい。
【０１２４】
ブロックイソシアネート化合物としては、特開２００６−２０８８２４号公報の段落［００７４］〜［００８５］に記載のブロックイソシアネート化合物を用いてもよい。この公報の内容は、本明細書に組み込まれる。
ブロックイソシアネート化合物の具体例としては、以下の化合物が挙げられる。但し、ブロックイソシアネート化合物は、以下の化合物に限定されない。なお、以下の化合物の構造中、「＊」は、結合位置を示す。
【０１２５】
【化１】
0006739537.tif 000002
【０１２６】
ブロックイソシアネート化合物は、市販品を用いてもよい。
ブロックイソシアネート化合物の市販品の例としては、イソホロンジイソシアネートのメチルエチルケトンオキシムブロック化体であるタケネート（登録商標）  Ｂ８７０Ｎ（商品名、三井化学（株））、ヘキサメチレンジイソシアネート系ブロックイソシアネート化合物であるデュラネート（登録商標）  ＭＦ−Ｋ６０Ｂ、デュラネート（登録商標）  ＴＰＡ−Ｂ８０Ｅ、デュラネート（登録商標）  Ｘ３０７１．０４（いずれも旭化成ケミカルズ（株））等が挙げられる。
【０１２７】
−ブロックケテン化合物−
ブロックケテン化合物としては、ケテン化合物（即ち、ケテン基を有する化合物）のケテン基をブロック剤で保護した構造を有する化合物、光又は熱によりケテン基が発生する化合物等が挙げられる。
ブロックケテン化合物を形成するためのブロック剤の具体例は、既述のブロックイソシアネート化合物を形成するためのブロック剤の具体例と同様である。
ブロックケテン化合物としては、より具体的には、ナフトキノンジアジド構造を有する化合物、メルドラム酸構造を有する化合物等が挙げられる。
【０１２８】
ブロックケテン化合物としては、４−｛４−［１，１−ビス（４−ヒドロキシフェニル）エチル］−α，α−ジメチルベンジル｝フェノールのナフトキノンジアジドスルホン酸エステル、２，３，４−トリヒドロキシベンゾフェノンのナフトキノンジアジドスルホン酸エステル等が挙げられる。
【０１２９】
ブロックケテン化合物としては、市販品を用いてもよい。
ブロックケテン化合物の市販品の例としては、４−｛４−［１，１−ビス（４−ヒドロキシフェニル）エチル］−α，α−ジメチルベンジル｝フェノールのナフトキノンジアジドスルホン酸エステルであるＴＡＳ−２００（商品名、東洋合成（株））が挙げられる。
また、２，３，４−トリヒドロキシベンゾフェノンのナフトキノンジアジドスルホン酸エステルも購入可能である。
【０１３０】
感光性層形成用組成物は、熱架橋性化合物を含有する場合、熱架橋性化合物を１種のみ含有していてもよく、２種以上含有していてもよい。
【０１３１】
感光性層形成用組成物が熱架橋性化合物（例えば、ブロックイソシアネート化合物又はブロックケテン化合物）を含有する場合、感光性層形成用組成物中の熱架橋性化合物の含有率は、感光性層形成用組成物の固形分量に対して、１質量％以上５０質量％以下が好ましく、５質量％以上４０質量％以下がより好ましく、１０質量％以上４０質量％以下が更に好ましく、１０質量％以上３０質量％以下が特に好ましい。
【０１３２】
（溶剤）
感光性層形成用組成物は、塗布による感光性層の形成の観点から、溶剤を少なくとも１種含有していてもよい。
溶剤としては、通常用いられる溶剤を、特に制限なく用いることができる。
溶剤としては、有機溶剤が好ましい。
有機溶剤としては、メチルエチルケトン、プロピレングリコールモノメチルエーテル、プロピレングリコールモノメチルエーテルアセテート（別名：１−メトキシ−２−プロピルアセテート）、ジエチレングリコールエチルメチルエーテル、シクロヘキサノン、メチルイソブチルケトン、乳酸エチル、乳酸メチル、カプロラクタム、ｎ−プロパノール、２−プロパノール等が挙げられる。溶剤としては、これらの有機溶剤の混合物である混合溶剤を用いてもよい。
溶剤としては、メチルエチルケトンとプロピレングリコールモノメチルエーテルアセテートとの混合溶剤、又はジエチレングリコールエチルメチルエーテルとプロピレングリコールモノメチルエーテルアセテートとの混合溶剤が好ましい。
【０１３３】
感光性層形成用組成物が溶剤を含有する場合、感光性層形成用組成物中の固形分の含有率は、感光性層形成用組成物の全量に対して、１質量％以上８０質量％以下が好ましく、３質量％以上５０質量％以下がより好ましく、５質量％以上４０質量％以下が特に好ましい。
【０１３４】
感光性層形成用組成物が溶剤を含有する場合、感光性層形成用組成物の粘度（２５℃）は、塗布性の観点から、１ｍＰａ・ｓ以上５０ｍＰａ・ｓ以下が好ましく、２ｍＰａ・ｓ以上４０ｍＰａ・ｓ以下がより好ましく、３ｍＰａ・ｓ以上３０ｍＰａ・ｓ以下が特に好ましい。
粘度は、例えば、ＶＩＳＣＯＭＥＴＥＲ  ＴＶ−２２（製品名、ＴＯＫＩ  ＳＡＮＧＹＯ  ＣＯ．ＬＴＤ）を用いて測定する。
感光性層形成用組成物が溶剤を含有する場合、感光性層形成用組成物の表面張力（２５℃）は、塗布性の観点から、５ｍＮ／ｍ以上１００ｍＮ／ｍ以下が好ましく、１０ｍＮ／ｍ以上８０ｍＮ／ｍ以下がより好ましく、１５ｍＮ／ｍ以上４０ｍＮ／ｍ以下が特に好ましい。
表面張力は、例えば、Ａｕｔｏｍａｔｉｃ  Ｓｕｒｆａｃｅ  Ｔｅｎｓｉｏｍｅｔｅｒ  ＣＢＶＰ-Ｚ（製品名、協和界面科学（株））を用いて測定する。
【０１３５】
溶剤としては、ＵＳ２００５／２８２０７３Ａ１号明細書の段落［００５４］及び［００５５］に記載のＳｏｌｖｅｎｔを用いることもできる。この明細書の内容は、本明細書に組み込まれる。
また、溶剤として、必要に応じて、沸点が１８０℃〜２５０℃の有機溶剤（所謂、高沸点溶剤）を用いることもできる。
【０１３６】
（界面活性剤）
感光性層形成用組成物は、界面活性剤を少なくとも１種含有していてもよい。
界面活性剤としては、特許第４５０２７８４号公報の段落［００１７］及び特開２００９−２３７３６２号公報の段落［００６０］〜［００７１］に記載の界面活性剤、公知のフッ素系界面活性剤等を用いることができる。
界面活性剤としては、フッ素系界面活性剤が好ましい。
フッ素系界面活性剤の市販品としては、メガファック（登録商標）  Ｆ５５１（ＤＩＣ（株））が挙げられる。
【０１３７】
感光性層形成用組成物が界面活性剤を含有する場合、感光性層形成用組成物中の界面活性剤の含有率は、感光性層形成用組成物の固形分量に対して、０．０１質量％以上３質量％以下が好ましく、０．０５質量％以上１質量％以下がより好ましく、０．１質量％以上０．８質量％以下が更に好ましい。
【０１３８】
（重合禁止剤）
感光性層形成用組成物は、重合禁止剤を含有していてもよい。
重合禁止剤としては、例えば、特許第４５０２７８４号公報の段落［００１８］に記載された熱重合防止剤（「重合禁止剤」ともいう。）を用いることができる。
重合禁止剤としては、フェノチアジン、フェノキサジン、又は４−メトキシフェノールを好適に用いることができる。
【０１３９】
感光性層形成用組成物は、重合禁止剤を含有する場合、重合禁止剤を１種のみ含有していてもよく、２種以上含有していてもよい。
【０１４０】
感光性層形成用組成物が重合禁止剤を含有する場合、感光性層形成用組成物中の重合禁止剤の含有率は、感光性層形成用組成物の固形分量に対して、０．０１質量％以上３質量％以下が好ましく、０．０１質量％以上１質量％以下がより好ましく、０．０１質量％以上０．８質量％以下が更に好ましい。
【０１４１】
（その他の成分）
感光性層形成用組成物は、既述の成分以外のその他の成分を含有していてもよい。
その他の成分としては、例えば、特開２０００−３１０７０６号公報の段落［００５８］〜［００７１］に記載のその他の添加剤が挙げられる。
【０１４２】
また、感光性層形成用組成物は、その他の成分として、屈折率又は光透過性を調節することを目的として、粒子（例えば、金属酸化物粒子）を少なくとも１種含有していてもよい。
金属酸化物粒子における金属には、Ｂ、Ｓｉ、Ｇｅ、Ａｓ、Ｓｂ、Ｔｅ等の半金属も含まれる。
硬化膜（即ち、保護層）の透明性の観点から、粒子の平均一次粒子径は、１ｎｍ以上２００ｎｍ以下が好ましく、３ｎｍ以上８０ｎｍ以下がより好ましい。
粒子の平均一次粒子径は、電子顕微鏡を用いて任意の粒子２００個の粒子径を測定し、測定結果を算術平均することにより算出される。粒子の形状が球形でない場合には、最も長い辺を粒子径とする。
感光性層形成用組成物中における粒子の含有率は、感光性層形成用組成物の固形分量に対して、０質量％以上３５質量％以下が好ましく、０質量％以上１０質量％以下がより好ましく、０質量％以上５質量％以下が更に好ましく、０質量％以上１質量％以下が更に好ましく、０質量％（即ち、感光性層形成用組成物に粒子が含まれないこと）が特に好ましい。
【０１４３】
また、感光性層形成用組成物は、その他の成分として、微量の着色剤（顔料、染料等）を含有していてもよいが、透明性の観点から、着色剤を実質的に含有しないことが好ましい。
具体的には、感光性層形成用組成物中における着色剤の含有率は、感光性層形成用組成物の固形分量に対して、１質量％未満が好ましく、０．１質量％未満がより好ましい。
【０１４４】
＜感光性層形成用転写フィルム＞
本開示の製造方法に用いられる感光性層形成用転写フィルムは、仮支持体と、少なくとも既述の感光性層と、を備える。
以下、感光性層形成用転写フィルムに含まれ得る各要素について説明する。
【０１４５】
（仮支持体）
感光性層形成用転写フィルムは、仮支持体を備える。
仮支持体は、フィルムであることが好ましく、樹脂フィルムであることがより好ましい。
仮支持体としては、可撓性を有し、かつ、加圧下、又は、加圧及び加熱下において、著しい変形、収縮、又は伸びを生じないフィルムを用いることができる。
このようなフィルムとしては、ポリエチレンテレフタレートフィルム（例えば、２軸延伸ポリエチレンテレフタレートフィルム）、トリ酢酸セルロースフィルム、ポリスチレンフィルム、ポリイミドフィルム、ポリカーボネートフィルム等のフィルムが挙げられる。
これらの中でも、仮支持体としては、２軸延伸ポリエチレンテレフタレートフィルムが特に好ましい。
【０１４６】
仮支持体の厚さは、特に制限されず、例えば、５μｍ〜２００μｍである。
仮支持体の厚さは、例えば、取扱い易さ及び汎用性の観点から、１０μｍ〜１５０μｍであることが特に好ましい。
【０１４７】
（感光性層）
感光性層形成用転写フィルムは、少なくとも感光性層を備える。
感光性層は、感光性（即ち、光硬化性）を有するが、更に、熱硬化性を有していてもよい。感光性層に熱硬化性を付与する手段としては、例えば、既述の感光性層形成用組成物に、既述の熱架橋性化合物を含有させる手段が挙げられる。
感光性層が光硬化性及び熱硬化性の両方を有する場合には、硬化膜の強度をより向上させることができる。
感光性層は、現像性の観点から、更にアルカリ可溶性（例えば、弱アルカリ水溶液に対する溶解性）を有することが好ましい。感光性層にアルカリ可溶性を付与する手段としては、例えば、既述の感光性層形成用組成物に、既述のバインダーとして、酸基を含む重合体を含有させる手段が挙げられる。
また、感光性層は、透明層であることが好ましい。
【０１４８】
感光性層の厚さは、０．１μｍ以上２０μｍ以下が好ましく、０．５μｍ以上２０μｍ以下がより好ましく、２．０μｍ以上１５μｍ以下が更に好ましく、４．０μｍ以上１０．０μｍ以下が特に好ましい。
感光性層の厚さが上記範囲内であると、転写フィルム全体の薄膜化、感光性層又は得られる硬化膜の透過率向上、感光性層又は得られる硬化膜の黄着色化抑制等の面で有利である。
【０１４９】
感光性層の屈折率は、好ましくは１．４７以上１．５６以下であり、より好ましくは１．５０以上１．５３以下であり、更に好ましくは１．５０以上１．５２以下であり、特に好ましくは１．５１以上１．５２以下である。
本明細書において、「屈折率」は、波長５５０ｎｍにおける屈折率を指す。
本明細書における「屈折率」は、特に断りが無い限り、温度２３℃において波長５５０ｎｍの可視光で、エリプソメトリーによって測定した値を意味する。
【０１５０】
感光性層の形成方法は、特に制限されない。
感光性層を形成する方法の一例としては、仮支持体上に、既述の感光性層形成用組成物を塗布し、必要に応じて、乾燥させることにより形成する方法が挙げられる。
塗布の方法としては、公知の方法を用いることができ、例えば、印刷法、スプレー法、ロールコート法、バーコート法、カーテンコート法、スピンコート法、ダイコート法（即ち、スリットコート法）等の方法が挙げられる。これらの中でも、塗布の方法としては、ダイコート法が好ましい。
乾燥の方法としては、自然乾燥、加熱乾燥、減圧乾燥等の公知の方法を、単独で、又は複数組み合わせて適用することができる。
【０１５１】
（保護フィルム）
感光性層形成用転写フィルムは、更に、感光性層からみて仮支持体とは反対側に、保護フィルムを備えていてもよい。
感光性層形成用転写フィルムが、感光性層からみて仮支持体とは反対側に、後述の屈折率調整層を備える場合には、保護フィルムは、屈折率調整層からみて仮支持体とは反対側に配置されることが好ましい。
保護フィルムとしては、ポリエチレンテレフタレートフィルム、ポリプロピレンフィルム、ポリスチレンフィルム、ポリカーボネートフィルム等が挙げられる。
保護フィルムとしては、例えば、特開２００６−２５９１３８号公報の段落［００８３］〜［００８７］、及び［００９３］に記載の保護フィルムを用いてもよい。
【０１５２】
（熱可塑性樹脂層）
感光性層形成用転写フィルムは、更に、仮支持体と感光性層との間に、熱可塑性樹脂層を備えていてもよい。
感光性層形成用転写フィルムが熱可塑性樹脂層を備えていると、感光性層形成用転写フィルムを被転写体に転写して積層体を形成した場合に、積層体の各要素に気泡が発生し難くなる。このような積層体を画像表示装置に用いた場合には、画像ムラなどが発生し難くなり、優れた表示特性が得られる。
熱可塑性樹脂層は、アルカリ可溶性を有することが好ましい。
熱可塑性樹脂層は、転写時において、タッチパネル用基板の表面の凹凸を吸収するクッション材として機能する。タッチパネル用基板の表面の凹凸には、既に形成されている、画像、電極、配線等も含まれる。熱可塑性樹脂層は、凹凸に応じて変形し得る性質を有していることが好ましい。
【０１５３】
熱可塑性樹脂層は、特開平５−７２７２４号公報に記載の有機高分子物質を含むことが好ましく、ヴィカー（Ｖｉｃａｔ）法（具体的には、アメリカ材料試験法エーエステーエムデーＡＳＴＭＤ１２３５によるポリマー軟化点測定法）による軟化点が、約８０℃以下の有機高分子物質を含むことがより好ましい。
【０１５４】
熱可塑性樹脂層の厚さは、３μｍ以上３０μｍ以下が好ましく、４μｍ以上２５μｍ以下がより好ましく、５μｍ以上２０μｍ以下が更に好ましい。
熱可塑性樹脂層の厚さが３μｍ以上であると、タッチパネル用基板の表面の凹凸に対する追従性が向上するので、タッチパネル用基板の表面の凹凸をより効果的に吸収することができる。
熱可塑性樹脂層の厚さが３０μｍ以下であると、プロセス適性がより向上する。具体的には、熱可塑性樹脂層の厚さが３０μｍ以下であると、例えば、仮支持体に熱可塑性樹脂層を塗布形成する際の乾燥（即ち、溶剤除去のための乾燥）の負荷がより軽減され、また、転写後の熱可塑性樹脂層の現像時間が短縮される。
【０１５５】
熱可塑性樹脂層は、溶剤及び熱可塑性の有機高分子を含む熱可塑性樹脂層形成用組成物を仮支持体に塗布し、必要に応じて、乾燥させることによって形成され得る。
塗布方法及び乾燥方法の具体例は、それぞれ、感光性層を形成する際の塗布方法及び乾燥方法の具体例と同様である。
溶剤としては、熱可塑性樹脂層を形成する高分子成分を溶解するものであれば、特に制限されず、例えば、有機溶剤（メチルエチルケトン、シクロヘキサノン、プロピレングリコールモノメチルエーテルアセテート、ｎ−プロパノール、２−プロパノール等）が挙げられる。
【０１５６】
熱可塑性樹脂層は、１００℃で測定した粘度が１０００Ｐａ・ｓ〜１００００Ｐａ・ｓであることが好ましい。また、１００℃で測定した熱可塑性樹脂層の粘度が、１００℃で測定した感光性層の粘度よりも低いことが好ましい
【０１５７】
（中間層）
感光性層形成用転写フィルムは、更に、仮支持体と感光性層との間に、中間層を備えていてもよい。
感光性層形成用転写フィルムが熱可塑性樹脂層を備えている場合、中間層は、熱可塑性樹脂層と感光性層との間に配置されることが好ましい。
中間層の成分としては、例えば、ポリビニルアルコール、ポリビニルピロリドン、セルロース、又は、これらのうちの少なくとも２種を含む混合物である樹脂が挙げられる。
また、中間層としては、特開平５−７２７２４号公報に「分離層」として記載されているものを用いることもできる。
【０１５８】
仮支持体上に、熱可塑性樹脂層、中間層、及び感光性層をこの順に備える態様の転写フィルムを製造する場合には、中間層は、例えば、熱可塑性樹脂層を溶解しない溶剤と、中間層の成分としての上記樹脂と、を含有する中間層形成用組成物を熱可塑性樹脂層上に塗布し、必要に応じて、乾燥させることによって形成され得る。
塗布方法及び乾燥方法の具体例は、それぞれ、感光性層を形成する際の塗布方法及び乾燥方法の具体例と同様である。
上記の態様の感光性層形成用転写フィルムの場合、例えば、まず、仮支持体上に熱可塑性樹脂層形成用組成物を塗布し、乾燥させて熱可塑性樹脂層を形成する。次いで、この熱可塑性樹脂層上に中間層形成用組成物を塗布し、乾燥させて中間層を形成する。その後、中間層上に、既述の感光性層形成用組成物を塗布し、乾燥させて感光性層を形成する。なお、感光性層形成用組成物に含まれる溶剤は、中間層を溶解しない溶剤であることが好ましい。
【０１５９】
（屈折率調整層）
感光性層形成用転写フィルムは、更に、感光性層からみて仮支持体が存在する側とは反対側に、屈折率調整層を備えてもよい。
屈折率調整層を備える態様の感光性層形成用転写フィルムによれば、透明電極パターンを備えるタッチパネル用基板に対して、感光性層形成用転写フィルムの屈折率調整層及び感光性層を転写することによりタッチパネル用保護層を形成した場合において、透明電極パターンがより視認され難くなる（即ち、透明電極パターンの隠蔽性がより向上する）。透明電極パターンが視認される現象は、一般に、「骨見え」と称されている。
透明電極パターンが視認される現象、及び、透明電極パターンの隠蔽性については、特開２０１４−１０８１４号公報及び特開２０１４−１０８５４１号公報を適宜参照することができる。
【０１６０】
屈折率調整層は、感光性層に隣接して配置されることが好ましい。
屈折率調整層の屈折率は、感光性層の屈折率よりも高いことが好ましい。
屈折率調整層の屈折率は、好ましくは１．５０以上であり、より好ましくは１．５５以上であり、特に好ましくは１．６０以上である。
屈折率調整層の屈折率の上限は、特に制限されないが、好ましくは２．１０以下であり、より好ましくは１．８５以下であり、更に好ましくは１．７８以下であり、特に好ましくは１．７４以下である。
【０１６１】
屈折率調整層は、光硬化性（即ち、感光性）を有してもよいし、熱硬化性を有してもよいし、光硬化性及び熱硬化性の両方を有してもよい。
屈折率調整層は、転写後の光硬化により、強度に優れた硬化膜を形成する観点から、光硬化性を有することが好ましい。
また、屈折率調整層は、熱硬化により、硬化膜の強度をより向上させることができる観点から、熱硬化性を有することが好ましい。
屈折率調整層は、熱硬化性及び光硬化性を有することが好ましい。
屈折率調整層は、アルカリ可溶性（例えば、弱アルカリ水溶液に対する溶解性）を有することが好ましい。
また、屈折率調整層は、透明層であることが好ましい。
【０１６２】
屈折率調整層が感光性を有する態様は、転写後において、タッチパネル用基板上に転写された感光性層及び屈折率調整層を、一度のフォトリソグラフィによって、まとめてパターニングすることができるという利点を有する。
【０１６３】
屈折率調整層の厚さは、５００ｎｍ以下が好ましく、１１０ｎｍ以下がより好ましく、１００ｎｍ以下が特に好ましい。
また、屈折率調整層の厚さは、２０ｎｍ以上が好ましく、５０ｎｍ以上がより好ましく、５５ｎｍ以上が更に好ましく、６０ｎｍ以上が特に好ましい。
屈折率調整層の膜厚は、５０ｎｍ〜１００ｎｍがより好ましく、５５ｎｍ〜１００ｎｍが更に好ましく、６０ｎｍ〜１００ｎｍが特に好ましい。
【０１６４】
屈折率調整層の屈折率は、透明電極パターンの屈折率に応じて、調整することが好ましい。
例えば、ＩＴＯからなる透明電極パターンのように、透明電極パターンの屈折率が１．８以上２．０以下である場合には、屈折率調整層の屈折率は、１．６０以上が好ましい。
この場合の屈折率調整層の屈折率の上限は、特に制限されず、好ましくは２．１以下であり、より好ましくは１．８５以下であり、更に好ましくは１．７８以下であり、特に好ましくは１．７４以下である。
また、例えば、ＩＺＯ（Indium Zinc Oxide；酸化インジウム亜鉛）からなる透明電極パターンのように、透明電極パターンの屈折率が２．０を超える場合には、屈折率調整層の屈折率は、１．７０以上１．８５以下が好ましい。
【０１６５】
屈折率調整層の屈折率を制御する方法は、特に制限されず、所定の屈折率の樹脂を単独で用いる方法、樹脂と金属酸化物粒子又は金属粒子とを用いる方法、金属塩と樹脂との複合体を用いる方法等が挙げられる。
【０１６６】
屈折率調整層は、屈折率が１．５０以上（より好ましくは１．５５以上、特に好ましくは１．６０以上）である無機粒子、屈折率が１．５０以上（より好ましくは１．５５以上、特に好ましくは１．６０以上）である樹脂、及び屈折率が１．５０以上（より好ましくは１．５５以上、特に好ましくは１．６０以上）である重合性モノマーからなる群より選ばれる少なくとも１種を含有する態様であることが好ましい。
このような態様であると、屈折率調整層の屈折率を１．５０以上（より好ましくは１．５５以上、特に好ましくは１．６０以上）に調整し易い。
【０１６７】
また、屈折率調整層は、バインダー、重合性モノマー、及び粒子を含有することが好ましい。
屈折率調整層の成分については、特開２０１４−１０８５４１号公報の段落［００１９］〜［００４０］、及び［０１４４］〜［０１５０］に記載されている硬化性透明樹脂層の成分、特開２０１４−１０８１４号公報の段落［００２４］〜［００３５］、及び［０１１０］〜［０１１２］に記載されている透明層の成分、国際公開第２０１６／００９９８０号の段落［００３４］〜［００５６］に記載されているアンモニウム塩を有する組成物の成分等を参照することができる。
【０１６８】
また、屈折率調整層は、金属酸化抑制剤を少なくとも１種含有することが好ましい。
屈折率調整層が金属酸化抑制剤を含有する場合には、屈折率調整層を基板（即ち、転写対象物）上に転写する際に、屈折率調整層と直接接する部材（例えば、基板上に形成された導電性部材）を表面処理することができる。この表面処理は、屈折率調整層と直接接する部材に対して、金属酸化抑制機能（保護性）を付与するものである。
【０１６９】
金属酸化抑制剤は、「分子中に窒素原子を含む芳香環」を有する化合物であることが好ましい。「分子中に窒素原子を含む芳香環」を有する化合物は、置換基を有してもよい。
「分子中に窒素原子を含む芳香環」としては、イミダゾール環、トリアゾール環、テトラゾール環、チアゾール環、チアジアゾール環、又はこれらのいずれか１つと他の芳香環との縮合環が好ましく、イミダゾール環、トリアゾール環、テトラゾール環、又はこれらのいずれか１つと他の芳香環との縮合環であることがより好ましい。
縮合環を形成する「他の芳香環」は、単素環であっても複素環であってもよいが、単素環であることが好ましく、ベンゼン環又はナフタレン環であることがより好ましく、ベンゼン環であることが更に好ましい。
【０１７０】
金属酸化抑制剤としては、イミダゾール、ベンゾイミダゾール、テトラゾール、５−アミノ−１Ｈ−テトラゾール、メルカプトチアジアゾール、１，２，３−トリアゾール、１，２，４−トリアゾール、及び１，２，３−ベンゾトリアゾールからなる群より選ばれる少なくとも１種が好ましく、イミダゾール、ベンゾイミダゾール、５−アミノ−１Ｈ−テトラゾール、１，２，３−トリアゾール、１，２，４−トリアゾール、及び１，２，３−ベンゾトリアゾールからなる群より選ばれる少なくとも１種がより好ましい。
金属酸化抑制剤としては、市販品を用いてもよい。市販品としては、例えば、１，２，３−ベンゾトリアゾールを含む城北化学工業（株）のＢＴ−１２０を好ましく用いることができる。
【０１７１】
屈折率調整層が金属酸化抑制剤を含有する場合、金属酸化抑制剤の含有率は、屈折率調整層の固形分量に対して、０．１質量％以上２０質量％以下が好ましく、０．５質量％以上１０質量％以下がより好ましく、１質量％以上５質量％以下が更に好ましい。
【０１７２】
屈折率調整層は、上述した成分以外のその他の成分を含有していてもよい。
屈折率調整層に含有され得るその他の成分としては、既述の感光性層形成用組成物に含有され得るその他の成分と同様のものが挙げられる。
屈折率調整層は、その他の成分として、界面活性剤を含有することが好ましい。
【０１７３】
屈折率調整層の形成方法は、特に制限されない。
屈折率調整層の形成方法の一例としては、仮支持体上に形成された既述の感光性層上に、水系溶剤を含有する態様の屈折率調整層形成用組成物を塗布し、必要に応じて、乾燥させることにより形成する方法が挙げられる。
塗布方法及び乾燥方法の具体例は、それぞれ、感光性層を形成する際の塗布方法及び乾燥方法の具体例と同様である。
【０１７４】
屈折率調整層形成用組成物は、上述した屈折率調整層の各成分を含有し得る。
屈折率調整層形成用組成物は、例えば、バインダー、重合性モノマー、粒子、及び水系溶剤を含有する。
また、屈折率調整層形成用組成物としては、国際公開第２０１６／００９９８０号の段落［００３４］〜段落［００５６］に記載されている、アンモニウム塩を有する組成物も好ましい。
【０１７５】
＜着色層形成用組成物＞
本開示の製造方法において、着色層の形成に用いられる着色層形成用組成物は、少なくとも、着色剤、ラジカル重合性モノマー、及びラジカル重合開始剤を含有する。
着色層形成用組成物を用いて形成された着色層は、着色層形成用組成物の固形分を含有することになる。
以下、着色層形成用組成物の成分について、詳細に説明する。
【０１７６】
（着色剤）
着色層形成用組成物は、着色剤を含有する。
着色剤としては、特に制限されず、公知の着色剤（顔料、染料等）を用いることができ、好ましくは顔料である。
顔料としては、表面処理された顔料（樹脂、顔料誘導体の分散剤等で顔料表面を処理した顔料、粒子表面に親水性基（例えば、カルボキシ基、リン酸基、スルホン酸基等）を有する自己分散顔料など）も挙げられる。さらに、顔料としては、市販の顔料分散体を用いてもよい。
顔料としては、所望とする色相に合わせて適宜選択すればよく、黒色顔料、白色顔料、黒色及び白色以外の有彩色の顔料の中から選択することができる。例えば、黒色系のパターンを形成する場合には、顔料として黒色顔料が好適に選択される。
【０１７７】
黒色顔料としては、特に制限されず、公知の黒色顔料（有機顔料又は無機顔料）を用いることができる。
黒色顔料としては、例えば、光学濃度の観点から、カーボンブラック、酸化チタン、チタンカーバイド、酸化鉄、酸化チタン、及び黒鉛からなる群より選ばれる少なくとも１種が好ましく、カーボンブラックが特に好ましい。
カーボンブラックとしては、例えば、表面抵抗の観点から、表面の少なくとも一部が樹脂で被覆されたカーボンブラック（所謂、樹脂被覆カーボンブラック）が好ましい。
【０１７８】
黒色顔料（好ましくは、カーボンブラック）は、分散液の形態で用いられることが好ましい。
分散液は、黒色顔料と顔料分散剤とを予め混合して得られる混合物を、有機溶剤（又はビヒクル）に加えて分散機で分散させることにより調製されるものでもよい。
顔料分散剤は、顔料及び溶媒に応じて選択すればよく、例えば、市販の分散剤を用いることができる。ここで、「ビヒクル」とは、分散液とした場合に顔料を分散させている媒質の部分を指し、液状であり、黒色顔料を分散状態で保持するバインダー成分と、バインダー成分を溶解及び希釈する溶媒成分（即ち、有機溶剤）と、を含む。
【０１７９】
分散機としては、特に制限されず、例えば、ニーダー、ロールミル、アトライター、スーパーミル、ディゾルバ、ホモミキサー、サンドミル等の公知の分散機が挙げられる。
分散後は、機械的摩砕により摩擦力を利用して微粉砕してもよい。
分散機及び微粉砕については、「顔料の事典」（朝倉邦造著、第一版、朝倉書店、２０００年、３１０頁及び４３８頁）の記載を参照することができる。
【０１８０】
黒色顔料の粒子径は、分散安定性の観点から、数平均粒径で０．００１μｍ以上０．１μｍ以下が好ましく、０．０１μｍ〜０．０８μｍがより好ましい。
ここで、「粒径」とは、電子顕微鏡で撮影した顔料粒子の写真像から顔料粒子の面積を求め、顔料粒子の面積と同面積の円を考えた場合の円の直径を指し、「数平均粒径」は、任意の１００個の粒子について上記の粒径を求め、求められた１００個の粒径を平均して得られる平均値である。
【０１８１】
着色層形成用組成物は、転写性の観点から、黒色顔料及び白色顔料以外の有彩色の顔料を更に含有していることが好ましい。
着色層形成用組成物が有彩色の顔料を含有する場合、有彩色の顔料は、着色層形成用組成物中に良好に分散されていることが好ましい。このような観点から、有彩色の顔料の粒径は、０．１μｍ以下が好ましく、０．０８μｍ以下がより好ましい。
有彩色の顔料としては、国際公開第２０１６／０８８６０９号の段落［００２６］に記載の有彩色の顔料を好ましく用いることができる。
【０１８２】
着色層形成用組成物中における着色剤の含有率は、着色層形成用組成物の固形分量に対して、１０質量％以上５０質量％以下が好ましく、１５質量％以上４０質量％以下がより好ましく、２０質量％以上３５質量％以下が更に好ましい。
【０１８３】
着色層形成用組成物が黒色顔料以外の顔料（白色顔料及び有彩色の顔料）を含有する場合、着色層形成用組成物中における黒色顔料以外の顔料の含有量は、黒色顔料の含有量に対して、３０質量％以下が好ましく、１質量％以上２０質量％以下がより好ましく、３質量％以上１５質量％以下が更に好ましい。
【０１８４】
（ラジカル重合性モノマー）
着色層形成用組成物は、ラジカル重合性モノマーを含有する。
着色層形成用組成物において、ラジカル重合性モノマーは、着色層の硬化膜の強度向上に寄与する。
着色層形成用組成物におけるラジカル重合性モノマーの好ましい態様は、既述の感光性層形成用組成物におけるラジカル重合性モノマーの好ましい態様と同様であるため、ここでは説明を省略する。
【０１８５】
（ラジカル重合開始剤）
着色層形成用組成物は、ラジカル重合開始剤を含有する。
ラジカル重合開始剤としては、特に制限されず、公知のラジカル重合開始剤を用いることができる。
着色層形成用組成物におけるラジカル重合開始剤の好ましい態様は、既述の感光性層形成用組成物におけるラジカル重合開始剤の好ましい態様と同様であるため、ここでは説明を省略する。
【０１８６】
（バインダー）
着色層形成用組成物は、バインダーを含有していてもよい。
バインダーの種類は、特に制限されず、（メタ）アクリル樹脂、ポリシロキサン樹脂、ポリスチレン樹脂、ポリイミド樹脂等の重合体を挙げることができる。
バインダーとして、２種類以上の重合体を併用することもできる。
着色層形成用組成物におけるバインダーの好ましい態様は、既述の感光性層形成用組成物におけるバインダーの好ましい態様と同様であるため、ここでは説明を省略する。
【０１８７】
（熱架橋性化合物）
着色層形成用組成物は、熱架橋性化合物を含有していてもよい。
着色層形成用組成物が熱架橋性化合物を更に含有する場合には、着色層は、感光性（即ち、光硬化性）だけでなく、更に、熱硬化性をも有する。
着色層が光硬化性及び熱硬化性の両方を有する場合には、光硬化により強度に優れた硬化膜を形成でき、硬化膜形成後の熱硬化により、硬化膜の強度を更に向上させることができる。
着色層形成用組成物における熱架橋性化合物の好ましい態様は、既述の感光性層形成用組成物における熱架橋性化合物の好ましい態様と同様であるため、ここでは説明を省略する。
【０１８８】
（溶剤）
着色層形成用組成物は、塗布による着色層の形成の観点から、溶剤を少なくとも１種含有していてもよい。
溶剤としては、通常用いられる溶剤を、特に制限なく用いることができる。
着色層形成用組成物における溶剤の好ましい態様は、既述の感光性層形成用組成物における溶剤の好ましい態様と同様であるため、ここでは説明を省略する。
【０１８９】
（その他の成分）
着色層形成用組成物は、既述の成分以外のその他の成分を含有していてもよい。
その他の成分としては、界面活性剤、重合禁止剤、粒子（例えば、金属酸化物粒子）等が挙げられる。また、その他の成分としては、例えば、特開２０００−３１０７０６号公報の段落［００５８］〜［００７１］に記載のその他の添加剤が挙げられる。
着色層形成用組成物における界面活性剤、重合禁止剤、粒子等の好ましい態様は、既述の感光性層形成用組成物における界面活性剤、重合禁止剤、粒子等の好ましい態様と同様であるため、ここでは説明を省略する。
【０１９０】
＜着色層形成用転写フィルム＞
本開示の製造方法に用いられる着色層形成用転写フィルムは、仮支持体と、少なくとも既述の着色層と、を備える。
以下、着色層形成用転写フィルムに含まれ得る各要素について説明する。
【０１９１】
（仮支持体）
着色層形成用転写フィルムは、仮支持体を備える。
着色層形成用転写フィルムにおける仮支持体の好ましい態様は、既述の感光性層形成用転写フィルムにおける仮支持体の好ましい態様と同様であるため、ここでは説明を省略する。
【０１９２】
（着色層）
着色層形成用転写フィルムは、少なくとも着色層を備える。
着色層は、感光性（即ち、光硬化性）を有しており、更に、熱硬化性を有していてもよい。着色層に熱硬化性を付与する手段としては、例えば、既述の着色層形成用組成物に、既述の熱架橋性化合物を含有させる手段が挙げられる。
着色層が光硬化性及び熱硬化性の両方を有する場合には、硬化後の膜強度をより向上させることができる。
着色層は、現像性の観点から、更にアルカリ可溶性（例えば、弱アルカリ水溶液に対する溶解性）を有することが好ましい。着色層にアルカリ可溶性を付与する手段としては、例えば、既述の着色層形成用組成物に、既述のバインダーとして、酸基を含む重合体を含有させる手段が挙げられる。
【０１９３】
着色層の厚さは、０．５μｍ以上１０μｍ以下が好ましく、１．０μｍ以上５．０μｍ以下がより好ましく、２．０μｍ以上４．０μｍ以下が更に好ましい。
着色層の厚さが上記範囲内であると、転写フィルム全体の薄膜化、現像性、面状欠陥（ピンホール）等の面で有利である。
【０１９４】
着色層の形成方法は、特に制限されない。
着色層を形成する方法の一例としては、仮支持体上に、既述の着色層形成用組成物を塗布し、必要に応じて、乾燥させることにより形成する方法が挙げられる。
塗布方法及び乾燥方法の具体例は、それぞれ、感光性層を形成する際の塗布方法及び乾燥方法の具体例と同様である。
【０１９５】
（保護フィルム）
着色層形成用転写フィルムは、更に、着色層からみて仮支持体とは反対側に、保護フィルムを備えていてもよい。
着色層形成用転写フィルムにおける保護フィルムの具体例は、既述の感光性層形成用転写フィルムにおける保護フィルムの具体例と同様であるため、ここでは説明を省略する。
【０１９６】
（熱可塑性樹脂層）
着色層形成用転写フィルムは、更に、仮支持体と着色層との間に、熱可塑性樹脂層を備えていてもよい。
着色層形成用転写フィルムが熱可塑性樹脂層を備えていると、着色層形成用転写フィルムを被転写体に転写して積層体を形成した場合に、積層体の各要素に気泡が発生し難くなる。
熱可塑性樹脂層は、転写時において、タッチパネル用基板の表面の凹凸を吸収するクッション材として機能する。タッチパネル用基板の表面の凹凸には、既に形成されている、画像、電極、配線等も含まれる。熱可塑性樹脂層は、凹凸に応じて変形し得る性質を有していることが好ましい。
【０１９７】
着色層形成用転写フィルムにおける熱可塑性樹脂層の好ましい態様は、既述の感光性層形成用転写フィルムにおける熱可塑性樹脂層の好ましい態様と同様であるため、ここでは説明を省略する。また、着色層形成用転写フィルムにおける熱可塑性樹脂層の形成方法は、既述の感光性層形成用転写フィルムにおける熱可塑性樹脂層の形成方法と同様であるため、ここでは説明を省略する。
【０１９８】
（中間層）
着色層形成用転写フィルムは、更に、仮支持体と着色層との間に、中間層を備えていてもよい。
着色層形成用転写フィルムが熱可塑性樹脂層を備えている場合、中間層は、熱可塑性樹脂層と着色層との間に配置されることが好ましい。
着色層形成用転写フィルムにおける中間層の成分は、既述の感光性層形成用転写フィルムにおける中間層の成分と同様であるため、ここでは説明を省略する。また、着色層形成用転写フィルムにおける中間層の形成方法は、既述の感光性層形成用転写フィルムにおける中間層の形成方法と同様であるため、ここでは説明を省略する。
【実施例】
【０１９９】
以下、本発明を実施例により更に具体的に説明するが、本発明はその主旨を超えない限り、以下の実施例に限定されるものではない。【０２００】
［実施例１〜４３及び比較例１、２］
＜感光性層形成用組成物（材料Ａ−１〜Ａ−４３、材料ａ−１、及び材料ａ−２）の調製＞
感光性層用転写フィルムの感光性層を形成するための材料（即ち、感光性層形成用組成物）として、下記の表３〜８に示す組成の材料Ａ−１〜Ａ−４３、材料ａ−１、及び材料ａ−２を調製した。具体的には、表３〜８に示す組成となるように材料を撹拌混合した後、得られた混合液を、ポリテトラフルオロエチレン製のフィルター（孔径：０．３μｍ）を用いて濾過することにより調製した。
材料Ａ−１〜Ａ−４３、材料ａ−１、及び材料ａ−２の調製に用いたＣ−１〜Ｃ−２８、及びＰ−１の詳細を表１及び表２に示す。【０２０１】
【表１】
0006739537.tif 000003
【０２０２】
【表２】
0006739537.tif 000004
【０２０３】
（重合体Ｄの固形分３６．３質量％溶液の準備）
材料Ａ−１〜Ａ−４３、材料ａ−１、及び材料ａ−２の調製では、バインダーとして、下記の構造を有する重合体Ｄの固形分３６．３質量％溶液（溶剤：プロピレングリコールモノメチルエーテルアセテート）を用いた。重合体Ｄにおいて、各構成単位の右下の数値は、各構成単位の含有比率（モル％）を示す。
重合体Ｄの固形分３６．３質量％溶液は、下記に示す重合工程及び付加工程により準備した。【０２０４】
−重合工程−
２０００ｍＬのフラスコに、プロピレングリコールモノメチルエーテルアセテート（三和化学産業製、商品名ＰＧＭ−Ａｃ）６０ｇ、プロピレングリコールモノメチルエーテル（三和化学産業製、商品名ＰＧＭ）２４０gを導入した。得られた液体を、撹拌速度２５０ｒｐｍ（round per minute；以下同じ。）で撹拌しつつ９０℃に昇温した。
滴下液（１）の調製として、メタクリル酸（三菱レイヨン製、商品名アクリエステルＭ）１０７．１ｇ、メタクリル酸メチル（三菱ガス化学製、商品名ＭＭＡ）５．４６ｇ、及びシクロヘキシルメタクリレート（三菱ガス化学製、商品名ＣＨＭＡ）２３１．４２ｇを混合し、ＰＧＭ−Ａｃ  ６０ｇで希釈することにより、滴下液（１）を得た。
滴下液（２）の調製として、ジメチル２，２’−アゾビス（２−メチルプロピオネート）（和光純薬工業製、商品名Ｖ−６０１）９．６３７ｇをＰＧＭ−Ａｃ  １３６．５６ｇで溶解させることにより、滴下液（２）を得た。
滴下液（１）と滴下液（２）とを同時に３時間かけて、上述した２０００ｍＬのフラスコ（詳細には、９０℃に昇温された液体が入った２０００ｍＬのフラスコ）に滴下した。次に、滴下液（１）の容器をＰＧＭ−Ａｃ １２ｇで洗浄し、洗浄液を上記２０００ｍＬのフラスコに滴下した。次に、滴下液（２）の容器をＰＧＭ−Ａｃ  ６ｇで洗浄し、洗浄液を上記２０００ｍＬのフラスコに滴下した。これらの滴下中、上記２０００ｍＬのフラスコ内の反応液を９０℃に保ち、撹拌速度２５０ｒｐｍで撹拌した。更に、後反応として、９０℃で１時間撹拌した。
後反応後の反応液に、開始剤の追加添加１回目として、Ｖ−６０１の２．４０１ｇを添加した。更に、Ｖ−６０１の容器をＰＧＭ−Ａｃ  ６ｇで洗浄し、洗浄液を反応液に導入した。その後、９０℃で１時間撹拌した。
次に、開始剤の追加添加２回目として、Ｖ−６０１の２．４０１ｇを反応液に添加した。更にＶ−６０１の容器をＰＧＭ−Ａｃ  ６ｇで洗浄し、洗浄液を反応液に導入した。その後９０℃で１時間撹拌した。
次に、開始剤の追加添加３回目として、Ｖ−６０１の２．４０１ｇを反応液に添加した。更に、Ｖ−６０１の容器をＰＧＭ−Ａｃ  ６ｇで洗浄し、洗浄液を反応液に導入した。その後９０℃で３時間撹拌した。【０２０５】
−付加工程−
９０℃で３時間撹拌後、ＰＧＭ−Ａｃ  １７８．６６ｇを反応液へ導入した。次に、テトラエチルアンモニウムブロミド（和光純薬工業社製）１．８ｇとハイドロキノンモノメチルエーテル（和光純薬工業社製）０．８ｇとを反応液に添加した。更にそれぞれの容器をＰＧＭ−Ａｃ  ６ｇで洗浄し、洗浄液を反応液へ導入した。その後、反応液の温度を１００℃まで昇温させた。
次に、グリシジルメタクリレート（日油社製、商品名ブレンマーＧ）７６．０３ｇを１時間かけて反応液に滴下した。ブレンマーＧの容器をＰＧＭ−Ａｃ  ６ｇで洗浄し、洗浄液を反応液に導入した。この後、付加反応として、１００℃で６時間撹拌した。
次に、反応液を冷却し、ゴミ取り用のメッシュフィルター（１００メッシュ）でろ過し、重合体Ｄの溶液を１１５８ｇ得た（固形分濃度３６．３質量％）。得られた重合体Ｄの重量平均分子量は２７０００、数平均分子量は１５０００、酸価は９５ｍｇＫＯＨ／ｇであった。【０２０６】
【化２】
0006739537.tif 000005
【０２０７】
＜感光性層用転写フィルムの作製＞
仮支持体としての厚さ１６μｍのポリエチレンテレフタレート（ＰＥＴ）フィルムの上に、スリット状ノズルを用いて、感光性層形成用組成物（詳細には、材料Ａ−１〜Ａ−４３、材料ａ−１、及び材料ａ−２のいずれか１つ）を塗布して塗膜を得た後、１００℃の乾燥温度にて乾燥させることにより、感光性層を形成した。ここで、感光性層形成用組成物の塗布量は、乾燥後の膜厚が８．０μｍになるように調整した。
次に、仮支持体上に形成した感光性層の上に、保護フィルム（厚さ１２μｍのポリプロピレンフィルム）を圧着することにより、保護フィルム／感光性層／仮支持体の積層構造を有する感光性層用転写フィルムを得た。【０２０８】
＜着色層用転写フィルムの作製＞
着色層用転写フィルムは、国際公開２０１６／０８８６０９号の段落［０１４０］〜［０１４６］の記載の方法に従って作製した。
具体的には、仮支持体としての厚さ７５μｍのポリエチレンテレフタレート（ＰＥＴ）フィルムの上に、スリット状ノズルを用いて、下記の組成の熱可塑性樹脂層形成用組成物を塗布して塗膜を得た後、１００℃の乾燥温度にて乾燥させることにより、熱可塑性樹脂層を形成した。ここで、熱可塑性樹脂層形成用組成物の塗布量は、乾燥後の膜厚が１５．１μｍになるように調整した。
次いで、形成した熱可塑性樹脂層の面上に、スリット状ノズルを用いて、下記の組成の中間層形成用組成物を塗布して塗膜を得た後、１００℃の乾燥温度にて乾燥させることにより、中間層を形成した。ここで、中間層形成用組成物の塗布量は、乾燥後の膜厚が１．６μｍになるように調整した。
次いで、形成した中間層の面上に、スリット状ノズルを用いて、下記の組成の着色層形成用組成物を塗布して塗膜を得た後、１００℃の乾燥温度にて乾燥させることにより、着色層を形成した。ここで、着色層形成用組成物の塗布量は、乾燥後の膜厚が２．０μｍになるように調整した。
次に、着色層の上に、保護フィルム（厚さ１２μｍのポリプロピレンフィルム）を圧着することにより、保護フィルム／着色層／中間層／熱可塑性樹脂層／仮支持体の積層構造を有する着色層用転写フィルムを得た。【０２０９】
（熱可塑性樹脂層形成用組成物の調製）
下記の組成の成分を撹拌混合した後、得られた混合液を、ポリテトラフルオロエチレン製のフィルター（孔径：０．３μｍ）を用いて濾過することにより、熱可塑性樹脂層形成用組成物を調製した。【０２１０】
−熱可塑性樹脂層形成用組成物の組成−
・メタノール                                          １１．１０質量部
・プロピレングリコールモノメチルエーテルアセテート      ６．３６質量部
・メチルエチルケトン                                  ５２．４０質量部
・メチルメタクリレート／２−エチルヘキシルアクリレート／ベンジルメタクリレート／メタクリル酸共重合体（共重合比（モル比）：５５／１１．７／４．５／２８．８、重量平均分子量：１０万、Ｔｇ≒７０℃）
５．８３質量部
・スチレン／アクリル酸共重合体（共重合比（モル比）：６３／３７、重量平均分子量：１万、Ｔｇ≒１００℃）
１３．６０質量部
・２，２−ビス［４−（メタクリロキシポリエトキシ）フェニル］プロパン（新中村化学工業（株））
９．１０質量部
・フッ素系ポリマー（商品名：メガファック（登録商標）  Ｆ−７８０−Ｆ、ＤＩＣ（株））
０．５４質量部【０２１１】
（中間層形成用組成物の調製）
下記の組成の成分を撹拌混合した後、得られた混合液を、ポリテトラフルオロエチレン製のフィルター（孔径：０．３μｍ）を用いて濾過することにより、中間層形成用組成物を調製した。【０２１２】
−中間層形成用組成物の組成−
・ポリビニルアルコール（商品名：ＰＶＡ２０５、ケン化度：８８％、重合度：５５０、（株）クラレ）
３２．２０質量部
・ポリビニルピロリドン（商品名：Ｋ−３０、アイエスピー・ジャパン社）
１４．９０質量部
・蒸留水                                            ５２４．００質量部
・メタノール                                        ４２９．００質量部【０２１３】
（着色層形成用組成物の調製）
下記の組成の成分を撹拌混合した後、得られた混合液を、ポリテトラフルオロエチレン製のフィルター（孔径：０．３μｍ）を用いて濾過することにより、着色層形成用組成物を調製した。【０２１４】
−着色層形成用組成物の組成−
・以下に示す黒色顔料分散液                            １３７．４質量部
・ジペンタエリスリトール（ペンタ／ヘキサ）アクリレート（商品名：ＫＡＹＡＲＡＤ（登録商標）  ＤＰＨＡ、日本化薬（株）、重合性モノマー）
１９．５質量部
・トリシクロデカンジメタノールジアクリレート（商品名：Ａ−ＤＣＰ、新中村化学工業（株）、重合性モノマー）
６．５質量部
・シクロヘキシルメタクリレート（ａ）／メチルメタクリレート（ｂ）／メタクリル酸（ｃ）共重合体のグリシジルメタクリレート（ｄ）付加物〔（組成比（質量％）：（ａ）／（ｂ）／（ｃ）／（ｄ）＝４６／１／１０／４３、重量平均分子量：３６０００、酸価：６６ｍｇＫＯＨ／ｇ）の１−メトキシ−２−プロパノール／メチルエチルケトン溶液、固形分量：４５質量％、バインダー〕
８１．２質量部
・１．２−オクタンジオン，１−［４−（フェニルチオ）−，２−（Ｏ−ベンゾイルオキシム）（商品名：ＩＲＧＡＣＵＲＥ（登録商標）  ＯＸＥ−０１、ＢＡＳＦ社、重合開始剤）
９．２質量部
・フェノチアジン（重合禁止剤）                            ０．２質量部
・界面活性剤（商品名：メガファック（登録商標）  Ｆ−５５４，ＤＩＣ（株））
０．４質量部
・１−メトキシ−２−プロピルアセテート                ２３６．７質量部
・メチルエチルケトン                                  ３２１．３質量部【０２１５】
−黒色顔料分散液の組成−
・以下の方法により作製した樹脂被覆カーボンブラック
１３．１０質量％
・下記構造の分散剤１                                    ０．６５質量％
・ポリマー（ベンジルメタクリレート／メタクリル酸（＝７２／２８［モル比］）ランダム共重合体、重量平均分子量：３．７万）
６．７２質量％
・プロピレングリコールモノメチルエーテルアセテート    ７９．５３質量％【０２１６】
【化３】
0006739537.tif 000006
【０２１７】
（樹脂被覆カーボンブラックの調製）
特許第５３２０６５２号公報の段落［００３６］〜［００４２］の記載の方法に従って、特許第５３２０６５２号公報の実施例２の樹脂被覆カーボンブラックを得た。【０２１８】
＜評価＞
１．銅の変色
上記にて作製した感光性層用転写フィルムから保護フィルムを剥離し、保護フィルムを剥離した感光性層用転写フィルムを、ジオマテック社の銅箔が積層されたＰＥＴフィルム（タッチパネル用基板）にラミネートすることにより、銅箔の表面に転写フィルムの感光性層を転写し、仮支持体／感光性層／銅箔／基板（ＰＥＴフィルム）の積層構造を有する積層体を得た。
ラミネートの条件は、タッチパネル用基板の温度４０℃、ゴムローラー温度（即ち、ラミネート温度）１１０℃、線圧３Ｎ／ｃｍ、搬送速度２ｍ／分の条件とした。ここで、銅箔は、タッチパネルの配線を想定した膜である。【０２１９】
次に、超高圧水銀灯を有するプロキシミティー型露光機（日立ハイテク電子エンジニアリング（株））を用い、露光マスク（保護層形成用パターンを有する石英露光マスク）面と仮支持体の面との間の距離を１２５μｍに設定し、上記積層体の感光性層を、仮支持体を介して、露光量１００ｍＪ／ｃｍ２（ｉ線）の条件でパターン露光した。
露光後、積層体から仮支持体を剥離した。【０２２０】
次に、仮支持体が剥離された積層体の感光性層を、現像液としての炭酸ナトリウム１質量％水溶液（液温：３２℃）を用いて４０秒間現像した。現像後、エアを吹きかけて水分を除去し、１４５℃で６０分間の加熱（ポストベーク）処理を行うことにより、開口部を有する保護層／銅箔／基板（ＰＥＴフィルム）の積層構造を有する評価用積層体を得た。なお、保護層の開口部では、銅箔が露出している。【０２２１】
上記にて得られた評価用積層体について、保護層の開口部に露出した銅箔の表面を、光学顕微鏡（倍率：２０倍）を用いて観察し、以下の評価基準に基づき、銅の変色を評価した。結果を表３〜８に示す。なお、評価結果が「１」、「２」、又は「３」であれば、実用上許容される範囲内であると判断した。【０２２２】
（評価基準）
１：変色した部分が全く確認されなかった。
２：変色した部分の割合が、露出した銅箔の表面の１５％以下であった。
３：変色した部分の割合が、露出した銅箔の表面の１５％を超えて、５０％以下であった。
４：変色した部分の割合が、露出した銅箔の表面の５０％を超えていた。【０２２３】
２．着色層の現像残渣
上記にて作製した感光性層用転写フィルムから保護フィルムを剥離し、保護フィルムを剥離した感光性層用転写フィルムを、ジオマテック社の銅箔が積層されたＰＥＴフィルム（タッチパネル用基板）にラミネートすることにより、銅箔の表面に転写フィルムの感光性層を転写し、仮支持体／感光性層／銅箔／基板（ＰＥＴフィルム）の積層構造を有する第１の積層体を得た。
ラミネートの条件は、タッチパネル用基板の温度４０℃、ゴムローラー温度（即ち、ラミネート温度）１１０℃、線圧３Ｎ／ｃｍ、搬送速度２ｍ／分の条件とした。ここで、銅箔は、タッチパネル用配線を想定した膜である。【０２２４】
次に、超高圧水銀灯を有するプロキシミティー型露光機（日立ハイテク電子エンジニアリング（株））を用い、露光マスク（保護層形成用パターンを有する石英露光マスク）面と仮支持体の面との間の距離を１２５μｍに設定し、第１の積層体の感光性層を、仮支持体を介して、露光量１００ｍＪ／ｃｍ２（ｉ線）の条件でパターン露光した。【０２２５】
次に、第１の積層体から仮支持体（即ち、転写フィルムの仮支持体）を剥離した。
剥離後、仮支持体が剥離された第１の積層体の感光性層を、現像液としての炭酸ナトリウム２質量％水溶液（液温：３２℃）を用いて４０秒間現像し、開口部を有する保護層／銅膜／基板（ＰＥＴフィルム）の積層構造を有する第２の積層体を得た。なお、保護層の開口部では、銅膜の一部が露出している。【０２２６】
現像後、上記にて作製した着色層用転写フィルムから保護フィルムを剥離し、保護フィルムを剥離した着色層用転写フィルムを、着色層の表面と、上記にて現像による感光性層の除去により露出した銅箔の表面（開口部の銅箔表面）と、が接するように重ね合わせ、ラミネートすることにより、着色層用転写フィルムの着色層を転写し、仮支持体／熱可塑性樹脂層／中間層／着色層／保護層／銅箔／基板（ＰＥＴフィルム）の積層構造を有する第３の積層体（但し、保護層の開口部の積層構造は、仮支持体／熱可塑性樹脂層／中間層／着色層／銅箔／基板（ＰＥＴフィルム）である。）を得た。
ラミネートは、ラミネーター（型式：ＬａｍｉｃＩＩ、（株）日立インダストリイズ）を用い、ゴムローラー温度（即ち、ラミネート温度）１３０℃、線圧１００Ｎ／ｃｍ、搬送速度２．２ｍ／分の条件にて行った。【０２２７】
次に、第３の積層体から仮支持体（即ち、着色層用転写フィルムの仮支持体）を剥離した。
剥離後、超高圧水銀灯を有するプロキシミティー型露光機（日立ハイテク電子エンジニアリング（株））を用い、露光マスクの面と熱可塑性樹脂層の面との間の距離を１２５μｍに設定し、第３の積層体の着色層を露光量１００ｍＪ／ｃｍ２（ｉ線）の条件で露光した後、１質量％炭酸ナトリウム水溶液にてシャワー現像して、保護層上の一部の領域に着色パターンを形成した。次いで、純水で洗浄し、その後、オーブンにて１４５℃の温度で３０分間加熱（ポストベーク）処理することにより、着色パターン／保護層／銅箔／基板（ＰＥＴフィルム）の積層構造を有し、かつ、保護層の開口部に銅箔が露出した評価用積層体を得た。【０２２８】
上記にて得られた評価用積層体について、開口部の銅箔の表面を、光学顕微鏡（倍率：２０倍）を用いて観察し、以下の評価基準に基づき、着色層の現像残渣を評価した。結果を表３〜８に示す。なお、評価結果が「１」、「２」、又は「３」であれば、実用上許容される範囲内であると判断した。【０２２９】
（評価基準）
１：現像残渣が全く確認されなかった。
２：銅箔の表面における現像残渣の密度が、３個／６ｃｍ２未満であった。
３：銅箔の表面における現像残渣の密度が、３個／６ｃｍ２以上５個／６ｃｍ２未満であった。
４：銅箔の表面における現像残渣の密度が、５個／６ｃｍ２以上であった。【０２３０】
【表３】
0006739537.tif 000007
【０２３１】
【表４】
0006739537.tif 000008
【０２３２】
【表５】
0006739537.tif 000009
【０２３３】
【表６】
0006739537.tif 000010
【０２３４】
【表７】
0006739537.tif 000011
【０２３５】
【表８】
0006739537.tif 000012
【０２３６】
表３〜８における各成分の欄に記載の数値は、その成分の含有率（単位：質量％）を示し、「−」は、その成分を含有しないことを示す。【０２３７】
表３〜８に記載の各成分の詳細は、以下のとおりである。
＜ラジカル重合性モノマー＞
Ａ−ＤＣＰ：トリシクロデカンジメタノールジアクリレート（新中村化学工業（株）；２官能モノマー）
アロニックス（登録商標）  ＴＯ−２３４９：カルボキシ基含有モノマー（東亜合成（株）；５官能モノマーと６官能モノマーとの混合物）
ＡＤ−ＴＭＰ：ジトリメチロールプロパンテトラアクリレート（新中村化学工業（株）；４官能モノマー）
Ａ−ＮＯＤ−Ｎ：１，９−ノナンジオールジアクリレート（新中村化学工業（株）；２官能モノマー）
８ＵＸ−０１５Ａ：ウレタンアクリレート（大成ファインケミカル（株）；１５官能モノマー）
アロニックス（登録商標）  Ｍ−３０５：ペンタエリスリトールトリアクリレート（東亞合成（株）；３官能モノマー）【０２３８】
＜ラジカル重合開始剤＞
ＩＲＧＡＣＵＲＥ（登録商標）  ＯＸＥ−０２：エタノン，１−［９−エチル−６−（２−メチルベンゾイル）−９Ｈ−カルバゾール−３−イル］−，１−（Ｏ−アセチルオキシム）（ＢＡＳＦ社；オキシム系光重合開始剤）
ＩＲＧＡＣＵＲＥ（登録商標）  ９０７：２−メチル−１−（４−メチルチオフェニル）−２−モルフォリノプロパン−１−オン  （ＢＡＳＦ社；α−アミノアルキルフェノン系光重合開始剤）
ＩＲＧＡＣＵＲＥ（登録商標）  ３７９ＥＧ：２−（ジメチルアミノ）−２−［（４−メチルフェニル）メチル］−１−［４−（４−モルホリニル）フェニル］−１−ブタノン（ＢＡＳＦ社；α−アミノアルキルフェノン系光重合開始剤）
ＩＲＧＡＣＵＲＥ（登録商標）  ＯＸＥ−０１：１．２−オクタンジオン，１−［４−（フェニルチオ）−，２−（Ｏ−ベンゾイルオキシム）］（ＢＡＳＦ社；オキシム系光重合開始剤）
Ｎ−フェニルグリシン：純正化学（株）の光重合開始剤【０２３９】
＜バインダー＞
ＳＭＡ  ＥＦ−４０Ｐ（Ｃｒａｙ  Ｖａｌｌｅｙ社）【０２４０】
表３〜８に記載の熱架橋性化合物（デュラネート（登録商標）  Ｘ３０７１．０４及びデュラネート（登録商標）  ＴＰＡ−Ｂ８０Ｅ）は、いずれもヘキサメチレンジイソシアネート系のブロックイソシアネート化合物である。【０２４１】
表３〜８に示すように、感光性層が特定アゾール化合物を含有する実施例１〜４３では、銅の変色と、着色層の現像残渣の発生と、を抑制することができた。
一方、表３に示すように、感光性層が特定アゾール化合物を含有しない比較例１、及び特定アゾール化合物以外のアゾール化合物を含有する比較例２では、銅の変色または着色層の現像残渣が顕著に認められ、銅の変色抑制と着色層の現像残渣の発生抑制とを両立することができなかった。【０２４２】
特定アゾール化合物として、共役酸のｐＫａが４．００以下である特定アゾール化合物を感光性層形成用組成物の固形分量に対して０．１質量％以上３質量％以下含有する実施例１〜７、１０、１１、１３、１５〜１７、１９、２１〜２８、３０〜３８、４２、及び４３では、共役酸のｐＫａが４．００を超える特定アゾール化合物を含有する実施例と比較して、着色層の現像残渣の発生をより抑制することができた。【０２４３】
［実施例１０１〜１４３、比較例１０１、及び比較例１０２］
実施例１０１〜１４３、比較例１０１、及び比較例１０２では、保護フィルム／感光性層／仮支持体の積層構造を有する感光性層用転写フィルムを、保護フィルム／屈折率調整層／感光性層／仮支持体の積層構造を有する転写フィルムに変更したこと以外は、実施例１〜４３、比較例１、及び比較例２の各々と同様の操作を行い、銅の変色及び着色層の現像残渣の評価試験を行った。【０２４４】
実施例１０１〜１４３、比較例１０１、及び比較例１０２では、屈折率調整層の材料として、表９に示す組成の材料Ｂ−１を用いた。
実施例１０１〜１４３、比較例１０１、及び比較例１０２において、保護フィルム／屈折率調整層／感光性層／仮支持体の積層構造を有する転写フィルムは、以下のようにして作製した。
仮支持体としての厚さ１６μｍのポリエチレンテレフタレート（ＰＥＴ）フィルムの上に、スリット状ノズルを用いて、感光性層形成用組成物（詳細には、材料Ａ−１〜Ａ−４３、材料ａ−１、及び材料ａ−２のいずれか１つ）を塗布して塗膜を得た。得られた塗膜を１００℃の乾燥温度で乾燥させることにより、感光性層を形成した。ここで、感光性層形成用組成物の塗布量は、乾燥後の膜厚が８．０μｍになるように調整した。
次に、感光性層上に、スリット状ノズルを用いて、屈折率調整層形成用組成物である材料Ｂ−１を塗布して塗膜を得た。得られた塗膜を１００℃の乾燥温度で乾燥させることにより、屈折率調整層を形成した。ここで、材料Ｂ−１の塗布量は、乾燥後の膜厚（屈折率調整層の膜厚）が約８０ｎｍになるように調整した。形成された屈折率調整層の屈折率は、１．６８であった。
次に、屈折率調整層の上に、保護フィルム（厚さ１２μｍのポリプロピレンフィルム）を圧着することにより、保護フィルム／屈折率調整層／感光性層／仮支持体の積層構造を有する転写フィルムを得た。【０２４５】
実施例１０１〜１４３、比較例１０１、及び比較例１０２において、転写フィルムのラミネートは、上記の転写フィルムから保護フィルムを剥離して屈折率調整層を露出させ、屈折率調整層が露出した転写フィルムを用いて行った。
評価試験の結果を表１０に示す。【０２４６】
［実施例１４４］
実施例１４４では、屈折率調整層形成用組成物である材料Ｂ−１を、表９に示す組成の材料Ｂ−２に変更したこと以外は、実施例１０２と同様の操作を行った。
評価試験の結果を表１０に示す。【０２４７】
【表９】
0006739537.tif 000013
【０２４８】
【表１０】
0006739537.tif 000014
【０２４９】
表１０に示すように、保護フィルム／屈折率調整層／感光性層／仮支持体の積層構造を有する転写フィルムを用いた実施例１０１〜１４３、比較例１０１、及び比較例１０２においても、それぞれ実施例１〜４３、比較例１、及び比較例２と同様の結果が得られた。
屈折率調整層形成用組成物として材料Ｂ−１を用いた実施例１０２と、屈折率調整層形成用組成物として材料Ｂ−２を用いた実施例１４４と、では同様の結果が得られた。
以上のことから、タッチパネル用配線と感光性層との間に屈折率調整層が存在する場合においても、銅の変色と、着色層の現像残渣の発生と、が抑制されることが確認された。
このような結果が得られた理由としては、屈折率調整層が非常に薄い膜であるため、感光性層に含有される特定アゾール化合物が屈折率調整層に移行したためであるか、或いは、感光性層の非露光部が現像により除去される際に、溶解した感光性層に含有される特定アゾール化合物が銅に接触したためではないかと推測される。【０２５０】
2016年9月29日に出願された日本国特許出願2016-192277号の開示は、その全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【図１】
0006739537.tif 000015
【図２】
0006739537.tif 000016